(57)【要約】  物品は、波長選択性反射層と、少なくとも１つの波長選択性吸収層とを含む光学フィルターを含む。光学フィルターは、４００ｎｍ〜７００ｎｍの約３０％未満の可視透過率、及び８３０ｎｍ〜９００ｎｍにおいて約３０％より大きい近赤外透過率を有する。
2019507899.tif 000002
【特許請求の範囲】
【請求項１】
光学フィルターを含む物品であって、前記光学フィルターは、
波長選択性反射層と、
少なくとも１つの波長選択性吸収層と、を含み、前記光学フィルターは、４００ｎｍ〜７００ｎｍの波長に対して約３０％未満の平均可視透過率、及び８３０ｎｍ〜９００ｎｍの波長に対して約３０％より大きい平均近赤外透過率を有する、物品。
【請求項２】
４００ｎｍ〜７００ｎｍの波長に対する平均可視透過率が約５％未満である、請求項１に記載の物品。
【請求項３】
８３０ｎｍ〜９００ｎｍの波長に対する平均近赤外透過率が約５０％より大きい、請求項１又は２に記載の物品。
【請求項４】
前記波長選択性反射層が干渉フィルターを含む、請求項１〜３のいずれか一項に記載の物品。
【請求項５】
前記波長選択性反射層が多層光学フィルムを含む、請求項１〜３のいずれか一項に記載の物品。
【請求項６】
前記波長選択性反射層が反射型偏光子を含む、請求項１〜３のいずれか一項に記載の物品。
【請求項７】
前記波長選択性吸収層が、波長選択性染料及び波長選択性顔料の一方又は両方を含む、請求項１〜６のいずれか一項に記載の物品。
【請求項８】
前記波長選択性吸収層が多孔質層を含み、前記波長選択性染料及び前記波長選択性顔料の一方又は両方が前記多孔質層の細孔内に配置されている、請求項７に記載の物品。
【請求項９】
前記波長選択性染料及び前記波長選択性顔料の一方又は両方が第１のスペクトル範囲内の光を吸収し、異なる第２のスペクトル範囲内の光を再放射する、請求項７に記載の物品。
【請求項１０】
前記少なくとも１つの波長選択性吸収層が第１の波長選択性吸収層及び第２の波長選択性吸収層を含み、前記波長選択性反射層が前記第１の波長選択性吸収層と前記第２の波長選択性吸収層との間にある、請求項１〜９のいずれか一項に記載の物品。
【請求項１１】
前記第１の波長選択性吸収層が、前記第２の波長選択性吸収層と異なる光学特性を有する、請求項１０に記載の物品。
【請求項１２】
前記第１の波長選択性吸収層が黒色染料及び黒色顔料の一方又は両方を含み、
前記第２の波長選択性吸収層がカラー染料及びカラー顔料の一方又は両方を含む、
請求項１１に記載の物品。
【請求項１３】
前記カラー染料及び前記カラー顔料が、シアン成分、マゼンタ成分、及び黄色成分のうちの１つ以上を含む、請求項１２に記載の物品。
【請求項１４】
前記光学フィルターがシーラント層を含む、請求項１〜１３のいずれか一項に記載の物品。
【請求項１５】
前記波長選択性吸収層が前記シーラント層上に配置されている、請求項１４に記載の物品。
【請求項１６】
前記波長選択性吸収層が前記シーラント層上にコーティング又は印刷されている、請求項１５に記載の物品。
【請求項１７】
前記波長選択性吸収層が、４００ｎｍ〜７００ｎｍの波長の約５０％未満を散乱させ、８３０ｎｍ〜９００ｎｍの波長の約５０％未満を散乱させる、請求項１〜１６のいずれか一項に記載の物品。
【請求項１８】
前記波長選択性吸収層が、４００ｎｍ〜７００ｎｍの波長の約３０％未満を散乱させ、８３０ｎｍ〜９００ｎｍの波長の約３０％未満を散乱させる、請求項１７に記載の物品。
【請求項１９】
前記波長選択性吸収層が、８３０ｎｍ〜９００ｎｍの近赤外波長内で散乱させられた光と比べて、４００ｎｍ〜７００ｎｍの可視波長内でより多くの光を散乱させる、請求項１〜１８のいずれか一項に記載の物品。
【請求項２０】
前記波長選択性吸収層が、８００ｎｍ〜１２００ｎｍの近赤外波長内で散乱させられた光と比べて、４００ｎｍ〜７００ｎｍの可視波長内でより多くの光を散乱させる、請求項１〜１８のいずれか一項に記載の物品。
【請求項２１】
前記波長選択性吸収層が、９００ｎｍ〜９８０ｎｍの近赤外波長内で散乱させられた光と比べて、４００ｎｍ〜７００ｎｍの可視波長内でより多くの光を散乱させる、請求項１〜１８のいずれか一項に記載の物品。
【請求項２２】
前記波長選択性吸収層が印刷層である、請求項１〜２１のいずれか一項に記載の物品。
【請求項２３】
前記波長選択性吸収層が別の層上のコーティングを含む、請求項１〜２１のいずれか一項に記載の物品。
【請求項２４】
波長選択性散乱層を更に含む、請求項１〜２３のいずれか一項に記載の物品。
【請求項２５】
前記波長選択性吸収層が前記波長選択性散乱層上に配置されている、請求項２４に記載の物品。
【請求項２６】
前記波長選択性吸収層が前記波長選択性散乱層上にコーティングされている、請求項２４に記載の物品。
【請求項２７】
前記波長選択性吸収層が前記波長選択性散乱層上に印刷されている、請求項２４に記載の物品。
【請求項２８】
前記光学フィルターがフレキシブルである、請求項１〜２７のいずれか一項に記載の物品。
【請求項２９】
前記光学フィルターが３次元形状を有する、請求項１〜２８のいずれか一項に記載の物品。
【請求項３０】
基板を更に備えている、請求項１〜２９のいずれか一項に記載の物品。
【請求項３１】
前記基板が、ガラス及びポリマーのうちの少なくとも一方を含む、請求項３０に記載の物品。
【請求項３２】
前記基板が３次元基板である、請求項３０に記載の物品。
【請求項３３】
前記物品が３次元形状を有し、前記物品を物体に取り付けるように構成された１つ以上の取付構造を含む、請求項１〜３２のいずれか一項に記載の物品。
【請求項３４】
前記取付構造が１つ以上のプレスフィット取付構造を含む、請求項３３に記載の物品。
【請求項３５】
前記物体が電子構成要素である、請求項３３に記載の物品。
【請求項３６】
前記光学フィルターが、４００ｎｍ〜７００ｎｍの全波長に対して約３０％未満の可視透過率、及び８３０ｎｍ〜９００ｎｍの全波長に対して約３０％より大きい近赤外透過率を有する、請求項１に記載の物品。
【請求項３７】
前記光学フィルターが、８００ｎｍ〜１２００ｎｍの波長に対して約３０％より大きい平均近赤外透過率を有する、請求項１に記載の物品。
【請求項３８】
前記光学フィルターが、８００ｎｍ〜１２００ｎｍの全波長に対して約３０％より大きい近赤外透過率を有する、請求項３７に記載の物品。
【請求項３９】
垂直入射時の前記光学フィルターの可視透過率が、斜め角度における前記光学フィルターの可視透過率未満である、請求項１〜３８のいずれか一項に記載の物品。
【請求項４０】
傾斜角度における前記光学フィルターの可視透過率が、垂直入射時の前記光学フィルターの可視透過率未満である、請求項１〜３８のいずれか一項に記載の物品。
【請求項４１】
０〜６０度の傾斜角度における前記光学フィルターの可視透過率が、垂直入射時の前記光学フィルターの可視透過率未満である、請求項１〜３８のいずれか一項に記載の物品。
【請求項４２】
光学フィルターを含む物品であって、前記光学フィルターは、
波長選択性反射層と、
少なくとも１つの波長選択性吸収層と、を含み、前記光学フィルターは、４００ｎｍ〜７００ｎｍの波長に対して約３０％未満の平均可視透過率、及び９００ｎｍ〜９８０ｎｍの波長に対して約３０％より大きい平均近赤外透過率を有する、物品。
【請求項４３】
光学フィルターを含む印刷物であって、前記光学フィルターは、
波長選択性反射層と、
少なくとも１つの印刷された波長選択性吸収層と、を含み、前記光学フィルターは、４００ｎｍ〜７００ｎｍの波長に対して約３０％未満の平均可視透過率、及８３０ｎｍ〜９００ｎｍの波長に対して約３０％より大きい平均近赤外透過率を有する、印刷物。
【請求項４４】
前記光学フィルターが、４００ｎｍ〜７００ｎｍの全波長に対して約３０％未満の可視透過率、及び８３０ｎｍ〜９００ｎｍの全波長に対して約３０％より大きい近赤外透過率を有する、請求項４３に記載の印刷物。
【請求項４５】
前記光学フィルターが、４００ｎｍ〜７００ｎｍの波長に対して約３０％未満の平均可視透過率、及び８００ｎｍ〜１２００ｎｍの全波長に対して約３０％より大きい平均近赤外透過率を有する、請求項４３に記載の印刷物。
【請求項４６】
光学フィルターを含む印刷物であって、前記光学フィルターは、
波長選択性反射層と、
少なくとも１つの印刷された波長選択性吸収層と、を含み、前記光学フィルターは、４００ｎｍ〜７００ｎｍの波長に対して約３０％未満の平均可視透過率、及び９００ｎｍ〜９８０ｎｍの波長に対して約３０％より大きい平均近赤外透過率を有する、印刷物。
【請求項４７】
光学フィルターを含む印刷物であって、前記光学フィルターは、
波長選択性反射層と、
少なくとも１つの印刷された波長選択性吸収層と、を含み、前記光学フィルターは、４００ｎｍ〜７００ｎｍの全波長に対して約３０％未満の可視透過率、及び９００ｎｍ〜９８０ｎｍにおける全波長に対して約３０％より大きい近赤外透過率を有する、印刷物。
【請求項４８】
物体と、
前記物体に隣接する光学フィルターと、を備えるシステムであって、前記光学フィルターは、
波長選択性反射層と、
少なくとも１つの波長選択性吸収層と、を含み、前記光学フィルターは、４００ｎｍ〜７００ｎｍの波長に対して約３０％未満の平均可視透過率、及び８３０ｎｍ〜９００ｎｍの波長に対して約３０％より大きい平均近赤外透過率を有する、システム。
【請求項４９】
平均可視透過率が約１％未満である、請求項４８に記載のシステム。
【請求項５０】
前記平均近赤外透過率が約７５％よりも大きい、請求項４８又は４９に記載のシステム。
【請求項５１】
前記波長選択性吸収層が、４００ｎｍ〜７００ｎｍの波長の５０％未満、及び８３０ｎｍ〜９００ｎｍの波長の５０％未満を散乱させる、請求項４８〜５０のいずれか一項に記載のシステム。
【請求項５２】
前記波長選択性吸収層が、４００ｎｍ〜７００ｎｍの波長の約２５％未満、及び８３０ｎｍ〜９００ｎｍの波長のより少ない２５％を散乱させる、請求項４８〜５１のいずれか一項に記載のシステム。
【請求項５３】
前記波長選択性吸収層が、８３０ｎｍ〜９００ｎｍの近赤外波長内で散乱させられた光と比べて、４００ｎｍ〜７００ｎｍの可視波長内でより多くの光を散乱させる、請求項４８〜５２のいずれか一項に記載のシステム。
【請求項５４】
前記発光器が近赤外ＬＥＤ又は近赤外レーザを含む、請求項４８〜５３のいずれか一項に記載のシステム。
【請求項５５】
前記受光器が、近赤外カメラ、又は近赤外受光帯域を有する光センサを含む、請求項４８〜５３のいずれか一項に記載のシステム。
【請求項５６】
前記受光器が虹彩走査システムを含む、請求項４８〜５３のいずれか一項に記載のシステム。
【請求項５７】
前記光学フィルターが基板層上に配置されている、請求項４８〜５６のいずれか一項に記載のシステム。
【請求項５８】
前記光学フィルターが、前記受光器を可視波長から少なくとも部分的に遮蔽し、その一方で、前記受光器が近赤外波長を受光することを実質的に可能にするように構成されている、請求項４８〜５７のいずれか一項に記載のシステム。
【請求項５９】
前記光学フィルターが、前記受光器及び前記発光器の一方又は両方を視覚からカモフラージュするように構成されている、請求項４８〜５８のいずれか一項に記載のシステム。
【請求項６０】
前記光学フィルターが波長選択性散乱層を更に含む、請求項４８〜５９のいずれか一項に記載のシステム。
【請求項６１】
前記少なくとも１つの発光器及び受光器が電子デバイスの構成要素であり、前記光学フィルターが、３次元形状を有し、前記光学フィルターを含む物品を前記電子デバイスに取り付けるように構成された１つ以上の取付構造を含む前記物品の構成要素である、請求項４８〜６０のいずれか一項に記載のシステム。
【請求項６２】
前記物体が発光器及び受光器のうちの１つ以上を含む、請求項４８〜６１のいずれか一項に記載のシステム。
【請求項６３】
前記物体が再帰反射性である、請求項４８〜６２のいずれか一項に記載のシステム。
【請求項６４】
光学フィルターを含む物品であって、前記光学フィルターは、
波長選択性反射層と、
４００ｎｍ〜７００ｎｍの波長に対する平均可視吸収を有して約３０％より大きい少なくとも１つの波長選択性吸収層と、を含み、前記光学フィルターは、８３０ｎｍ〜９００ｎｍの波長に対して約３０％より大きい平均近赤外透過率を有する、物品。
【請求項６５】
前記少なくとも１つの波長選択性吸収層が、４００ｎｍ〜７００ｎｍの全波長に対して約３０％より大きい可視吸収を有し、前記光学フィルターが、８３０ｎｍ〜９００ｎｍの全波長に対して約３０％より大きい近赤外透過率を有する、請求項６４に記載の物品。
【請求項６６】
４００ｎｍ〜７００ｎｍの波長に対する平均可視吸収が約５０％より大きい、請求項６４に記載の物品。
【請求項６７】
前記波長選択性吸収層が、４００ｎｍ〜７００ｎｍの波長の５０％未満、及び８３０ｎｍ〜９００ｎｍの波長の５０％未満を散乱させる、請求項６４〜６６のいずれか一項に記載の物品。
【請求項６８】
前記波長選択性吸収層が、８３０ｎｍ〜９００ｎｍの近赤外波長内で散乱させられた光と比べて、４００ｎｍ〜７００ｎｍの可視波長内でより多くの光を散乱させる、請求項６４〜６６のいずれか一項に記載の物品。
【請求項６９】
前記波長選択性反射層が、８３０ｎｍ〜９００ｎｍの波長に対して約５０％より大きい平均近赤外透過率を有する、請求項６４〜６８のいずれか一項に記載の物品。
【請求項７０】
波長選択性散乱層を更に含む、請求項６４〜６９のいずれか一項に記載の物品。
【請求項７１】
光学フィルターを含む物品であって、前記光学フィルターは、
波長選択性反射層と、
４００ｎｍ〜７００ｎｍの波長に対して約３０％より大きい平均可視吸収を有する少なくとも１つの波長選択性吸収層と、を含み、前記光学フィルターは、９００ｎｍ〜９８０ｎｍの波長に対して約３０％より大きい平均近赤外透過率を有する、物品。
【請求項７２】
光学フィルターを含む物品であって、前記光学フィルターは、
波長選択性反射層と、
４００ｎｍ〜７００ｎｍの波長に対して約３０％より大きい平均可視吸収を有する少なくとも１つの波長選択性吸収層と、を含み、前記光学フィルターは、８００ｎｍ〜１２００ｎｍの波長に対して約３０％より大きい平均近赤外透過率を有する、物品。
【請求項７３】
物体と、
前記物体に隣接する光学フィルターと、を備えるシステムであって、前記光学フィルターは、
８３０ｎｍ〜９００ｎｍの波長に対して約３０％より大きい平均近赤外透過率を有する波長選択性反射層と、
４００ｎｍ〜７００ｎｍにおいて約３０％より大きい平均可視吸収、及び約３０％より大きい８３０ｎｍ〜９００ｎｍの波長に対する平均近赤外透過率を有する少なくとも１つの波長選択性吸収層と、
を含む、システム。
【請求項７４】
前記発光器が近赤外ＬＥＤ又は近赤外レーザを含む、請求項７３に記載のシステム。
【請求項７５】
前記受光器が、近赤外カメラ、又は近赤外受光帯域を有する光センサを含む、請求項７３に記載のシステム。
【請求項７６】
前記受光器が虹彩走査システムを含む、請求項７３に記載のシステム。
【請求項７７】
前記光学フィルターが、前記受光器を可視波長から少なくとも部分的に遮蔽し、その一方で、前記受光器が近赤外波長を受光することを実質的に可能にするように構成されている、請求項７３〜７６のいずれか一項に記載のシステム。
【請求項７８】
前記光学フィルターが、前記受光器又は前記発光器の一方又は両方を視覚からカモフラージュするように構成されている、請求項７３〜７７のいずれか一項に記載のシステム。
【請求項７９】
前記物体が発光器及び受光器の一方又は両方を含む、請求項７３〜７８のいずれか一項に記載のシステム。
【請求項８０】
前記物体が再帰反射性である、請求項７３〜７９のいずれか一項に記載のシステム。
【請求項８１】
光学フィルターを含む物品であって、前記光学フィルターは、
染料及び顔料のうちの少なくとも一方を含む波長選択性散乱層であって、前記波長選択性散乱層は、４００ｎｍ〜７００ｎｍの可視波長を散乱させ、８３０ｎｍ〜９００ｎｍの近赤外波長を透過させるように構成されている、波長選択性散乱層と、
８３０ｎｍ〜９００ｎｍの近赤外波長を透過させるように構成された波長選択性反射層と、
を含む、物品。
【請求項８２】
前記波長選択性散乱層が、前記染料及び前記顔料のうちの少なくとも一方を含むコーティングを含む、請求項８１に記載の物品。
【請求項８３】
前記コーティングが、約１１％を超える固形物を含有する、請求項８１に記載の物品。
【請求項８４】
前記コーティングが、約１２％を超える固形物を含有する、請求項８１に記載の物品。
【請求項８５】
前記コーティングが、約１３％を超える固形物を含む、請求項８１に記載の物品。
【請求項８６】
前記コーティングが、約１４％を超える固形物を含む、請求項８１に記載の物品。
【請求項８７】
光学フィルターを作製する方法であって、前記方法は、
波長選択性吸収層及び波長選択性反射層を形成する工程を含み、前記光学フィルターは、４００ｎｍ〜７００ｎｍの波長に対して約３０％未満の平均可視透過率、及び８３０ｎｍ〜９００ｎｍの波長に対して約３０％より大きい平均近赤外透過率を有する、方法。
【請求項８８】
前記波長選択性吸収層及び前記波長選択性反射層を形成する工程が、前記波長選択性吸収層を前記波長選択性反射層上に形成する工程、又は前記波長選択性反射層を前記波長選択性吸収層上に形成する工程を含む、請求項８７に記載の方法。
【請求項８９】
前記波長選択性吸収層及び前記波長選択性反射層を形成する工程が、単一の複合層を形成する工程を含む、請求項８７に記載の方法。
【請求項９０】
前記波長選択性吸収層を形成する工程が、波長選択性吸収材料を印刷又はコーティングする工程を含む、請求項８７〜８９のいずれか一項に記載の方法。
【請求項９１】
前記波長選択性吸収層を印刷又はコーティングする工程が、波長選択性吸収材料、波長選択性散乱材料、波長選択性反射材料、及びシーラント材料のうちの２つ以上を含む溶液を印刷又はコーティングする工程を含む、請求項９０に記載の方法。
【請求項９２】
前記波長選択性吸収層を形成する工程が、波長選択性吸収材料を含む溶液を多孔質層にコーティングする工程を含む、請求項８７に記載の方法。
【請求項９３】
前記多孔質層が波長選択性散乱層である、請求項９２に記載の方法。
【請求項９４】
前記波長選択性吸収材料が、前記多孔質層の細孔に入る染料を含み、前記溶液が、前記多孔質層の表面上に残留してシーラントを形成する粒子を含む、請求項９３に記載の方法。
【請求項９５】
前記波長吸収層を形成する工程が、２つ以上の波長選択性吸収材料の混合物を一体に形成し、前記混合物を前記波長選択性吸収層として堆積させる工程を含む、請求項８７に記載の方法。
【請求項９６】
前記波長吸収層を形成する工程が、
第１の波長選択性吸収材料を含む第１の波長選択性吸収層を形成する工程と、
第２の波長選択性吸収材料を含む第２の波長選択性吸収層を形成する工程と、
を含む、請求項８７に記載の方法。
【発明の詳細な説明】
【背景技術】
【０００１】
（関連出願）
本出願は、２０１６年１月２１日に出願された米国特許出願第６２／２８１，６４３号、及び２０１６年５月６日に出願された国際出願ＰＣＴ／ＣＮ２０１６／０８１２７１号に関連する。これらの出願は全体が本明細書において参照により組み込まれる。
【０００２】
光は、例えば鏡面反射又は拡散反射として、異なる仕方で表面から反射し得る。不透明材料では、材料の最表面層上において、例えば空気／材料界面において、鏡面反射が生じ得、反射は入射光の全スペクトルを伝えることができる。鏡面反射は、全反射光の４％未満を占め得る、テカリ又は光沢として発現し得る。対照的に、材料の上面下では拡散反射が生じ得、選択された波長又は色を伝えることができる。例えば、非金属物体の拡散反射では色が見え得る。例えば、透明な仕上げ塗りで被覆されたペンキ塗膜を含む表面などのハイブリッド表面においては、両方の種類の反射が観察され得る。それゆえ、空気／仕上げ塗り界面では鏡面反射が生じ得、仕上げ塗り／ペイント塗膜界面では拡散反射が生じ得る。
【０００３】
光学フィルターは、光通信システム、センサ、イメージング、科学及び産業光学機器、並びにディスプレイシステムなどの多種多様の用途において使用されている。光学フィルターは、光を含む入射電磁放射の透過を管理する光学層を含み得る。光学フィルターは入射光の一部分を反射又は吸収し、入射光の他の部分を透過させることができる。光学フィルター内の光学層は、波長選択性、光透過率、光学的透明性、光学ヘイズ、及び屈折率が異なり得る。
【発明の概要】
【０００４】
いくつかの実施形態では、物品は、波長選択性反射層と、少なくとも１つの波長選択性吸収層とを含む光学フィルターを含む。光学フィルターは、４００ｎｍ〜７００ｎｍの約３０％未満の可視透過率、及び８３０ｎｍ〜９００ｎｍにおいて約３０％より大きい近赤外透過率を有する。
【０００５】
いくつかの実施形態は、光学フィルターを含む印刷物に関する。光学フィルターは、波長選択性反射層と、少なくとも１つの印刷された波長選択性吸収層とを含む。光学フィルターは、４００ｎｍ〜７００ｎｍにおいて約３０％未満の可視透過率、及び８３０ｎｍ〜９００ｎｍにおいて約３０％より大きい近赤外透過率を有する。
【０００６】
いくつかの実施形態によれば、システムは、発光器及び受光器の一方又は両方と、発光器及び受光器の一方又は両方に隣接する光学フィルターとを含む。光学フィルターは、波長選択性反射層と、少なくとも１つの波長選択性吸収層とを含む。光学フィルターは、４００ｎｍ〜７００ｎｍにおいて約３０％未満の可視透過率、及び８３０ｎｍ〜９００ｎｍにおいて約３０％より大きい近赤外透過率を有する。
【０００７】
いくつかの実施形態では、物品は光学フィルターを含む。光学フィルターは、波長選択性反射層と、４００ｎｍ〜７００ｎｍにおいて約３０％より大きい可視吸収を有する少なくとも１つの波長選択性吸収層とを含む。光学フィルターは、８３０ｎｍ〜９００ｎｍにおいて約３０％より大きい近赤外透過率を有する。
【０００８】
いくつかの実施形態によれば、システムは、発光器及び受光器の一方又は両方と、発光器及び受光器の一方又は両方に隣接する光学フィルターとを含む。光学フィルターは、８３０ｎｍ〜９００ｎｍにおいて約３０％より大きい近赤外透過率を有する波長選択性反射層を含む。光学フィルターは、４００ｎｍ〜７００ｎｍにおいて約３０％より大きい可視吸収、及び８３０ｎｍ〜９００ｎｍにおいて約３０％より大きい近赤外透過率を有する少なくとも１つの波長選択性吸収層を含む。
【０００９】
いくつかの実施形態では、物品は光学フィルターを含む。光学フィルターは、染料及び顔料のうちの少なくとも一方を含む波長選択性散乱層を含む。波長選択性散乱層は、４００ｎｍ〜７００ｎｍの可視波長を散乱させ、８３０ｎｍ〜９００ｎｍの近赤外波長を透過させる。光学フィルターは、８３０ｎｍ〜９００ｎｍの近赤外波長を透過させるように構成された波長選択性反射層を更に含む。
【００１０】
いくつかの実施形態は、波長選択性吸収層及び波長選択性反射層を形成することを含む光学フィルターの製造方法に関する。波長選択性吸収層及び波長選択性反射層は、光学フィルターが４００ｎｍ〜７００ｎｍの波長に対して約３０％未満の平均可視透過率、及び８３０ｎｍ〜９００ｎｍの波長に対して約３０％より大きい平均近赤外透過率を有するように形成されている。
【００１１】
様々な実施形態の１つ以上の態様の詳細を添付の図面及び以下の説明に示す。
【図面の簡単な説明】
【００１２】
【図１Ａ】光学フィルターを含む例示的な物品の横断面図である。
【図１Ｂ】光学フィルターを含む例示的な物品の横断面図である。
【図１Ｃ】光学フィルターを含む例示的な物品の横断面図である。
【図１Ｄ】光学フィルターを含む例示的な物品の横断面図である。
【図１Ｅ】光学フィルターを含む例示的な物品の横断面図である。
【図１Ｆ】光学フィルターを含む例示的な物品の横断面図である。
【図１Ｇ】光学フィルターを含む例示的な物品の横断面図である。
【図１Ｈ】光学フィルターを含む例示的な物品の横断面図である。
【図１Ｉ】光学フィルターを含む例示的な物品の横断面図である。
【図１Ｊ】光学フィルターを含む例示的な物品の横断面図である。
【図１Ｋ】光学フィルターを含む例示的な物品の横断面図である。
【図２Ａ】光学フィルターを含む例示的なシステムの概念的略図である。
【図２Ｂ】光学フィルターを含む例示的なシステムの概念的略図である。
【図２Ｃ】光学フィルターを含む例示的なシステムの概念的略図である。
【図２Ｄ】光学フィルターを含む例示的なシステムの概念的略図である。
【図２Ｅ】光学フィルターを含む例示的なシステムの概念的略図である。
【図２Ｆ】光学フィルターを含む例示的なシステムの概念的略図である。
【図２Ｇ】それぞれ、光学フィルターを含む物品であって、この物品は、物体に適合するように構成されている、物品を示す、正面図及び背面図である。
【図２Ｈ】それぞれ、光学フィルターを含む物品であって、この物品は、物体に適合するように構成されている、物品を示す、正面図及び背面図である。
【図３Ａ】例示的な光学フィルターと、視認可能なパターン及び不可視の近赤外パターンを表示する電子ディスプレイとを含む例示的なシステムの概念図である。
【図３Ｂ】例示的な光学フィルターと、視認可能なパターン及び不可視の近赤外パターンを表示する電子ディスプレイとを含む例示的なシステムの概念図である。
【図３Ｃ】例示的な光学フィルターと、視認可能なパターン及び不可視の近赤外パターンを表示する電子ディスプレイとを含む例示的なシステムの概念図である。
【図３Ｄ】例示的な光学フィルターと、視認可能なパターン及び不可視の近赤外パターンを表示する電子ディスプレイとを含む例示的なシステムの概念図である。
【図４】例示的な技術のフローチャートである。
【図５】例示的な光学フィルターとインクパターンとを含む例示的な物品の写真である。
【図６Ａ】ソーラーパネルの写真である。
【図６Ｂ】例示的な光学フィルターによってカモフラージュされたソーラーパネルの写真である。
【図７】例示的な光学フィルターとインクパターンとを含む例示的な物品の写真である。
【図８Ａ】例示的な光学フィルターと近赤外ＬＥＤとを含む例示的なシステムの写真である。
【図８Ｂ】例示的な光学フィルターと近赤外ＬＥＤとを含む例示的なシステムの写真である。
【図８Ｃ】例示的な光学フィルターと近赤外ＬＥＤとを含む例示的なシステムの写真である。
【図９】例示的な光学フィルターの表面の原子間力顕微鏡（atomic force microscopy、ＡＦＭ）写真である。
【図１０Ａ】例示的な光学フィルターの走査電子顕微鏡（scanning electron microscopy、ＳＥＭ）写真である。
【図１０Ｂ】例示的な光学フィルターの走査電子顕微鏡（scanning electron microscopy、ＳＥＭ）写真である。
【図１１】例示的な光学フィルターについての％反射率及び％透過率対波長を示すチャートである。
【図１２Ａ】例示的な光学フィルターについての％透過率対波長を示すチャートである。
【図１２Ｂ】例示的な光学フィルターについての％透過率対波長を示すチャートである。
【図１３】例示的な光学フィルターについての％透過率対波長を示すチャートである。
【図１４】例示的な光学フィルターについての散乱効率対波長を示す、ミー散乱の結果を示すチャートである。
【図１５】媒体と複数の粒子とを含む例示的な波長選択性散乱層についての、近赤外散乱比を粒径及び屈折率差の関数として示すチャートである。
【図１６Ａ】近赤外黒色インクコーティングを含む近赤外フィルム、及び近赤外黒色インクコーティングを含まない近赤外フィルムのウェットアウトを比較した写真である。
【図１６Ｂ】近赤外黒色インクコーティングを含む近赤外フィルム、及び近赤外黒色インクコーティングを含まない近赤外フィルムのウェットアウトを比較した写真である。
【図１６Ｃ】近赤外黒色インクコーティングを含む近赤外フィルム、及び近赤外黒色インクコーティングを含まない近赤外フィルムのウェットアウトを比較した写真である。
【図１６Ｄ】近赤外黒色インクコーティングを含む近赤外フィルム、及び近赤外黒色インクコーティングを含まない近赤外フィルムのウェットアウトを比較した写真である。
【図１７】図１６Ａ〜図１６Ｄの近赤外フィルムについての％透過率対波長を示すチャートである。
【図１８Ａ】着色された吸収層を含む例示的な近赤外フィルムの写真である。
【図１８Ｂ】着色された吸収層を含む例示的な近赤外フィルムの写真である。
【図１９】近赤外反射防止コーティングを有しない反射多層光学フィルムと比較した、近赤外反射防止コーティングで被覆された反射多層光学フィルムについての％透過率対波長を示すチャートである。
【図２０Ａ】可視光成分を有する赤外ＬＥＤを含む例示的なシステムの写真である。
【図２０Ｂ】吸収層を有しない反射多層光学フィルムによってフィルタリングされた可視光成分を有する赤外ＬＥＤを含む例示的なシステムの写真である。
【図２１】赤外染料コーティングを有しない反射多層光学フィルムについての％透過率対波長を示すチャートである。
【図２２】染料コーティングを有しない比較光学フィルターと比較した、赤外染料コーティングを有する反射多層光学フィルムについての％透過率対波長を示すチャートである。
【図２３】染料添加量が増大する５つのフィルムサンプルについての垂直入射時の透過率のグラフを示す。
【図２４】垂直入射、垂直入射から２０度及び６０度における、ミラーフィルムに積層された染料の透過率を示す。
【図２５】垂直入射、垂直入射から２０度及び６０度における、ミラーフィルムに積層された染料の透過率を示す。
【図２６】最適化されたミラーフィルムに積層された、３から３４．７％まで変化する染料濃度を有する垂直入射時のサンプルのモデル化したグラフを示す。
【図２７】垂直入射時のミラー透過光の透過率を示す。
【図２８】図２６の場合と同じデータのプロットであるが、０〜０．１％の透過率の目盛を用いたプロットを示す。
【図２９】波長選択性反射型偏光子の透過率を示す。
【図３０】図２９の反射型偏光子と組み合わせた、３から３４．７％まで変化する染料濃度を有する垂直入射時のサンプルの透過率を示す。
【００１３】
本開示の特定の図の特徴は必ずしも原寸に比例して描かれているとは限らず、図は、本明細書に開示されている技術の非排他例であることを理解されたい。
【発明を実施するための形態】
【００１４】
本開示において、「可視」は、約４００ｎｍ〜約７００ｎｍの範囲の波長を指し、「近赤外」は約７００ｎｍ〜約２０００ｎｍの範囲の波長、例えば約８００ｎｍ〜約１２００ｎｍの範囲の波長を指す。ＵＬＩ（ultra−low index、超低屈折率）フィルムは、全体が本明細書において参照により組み込まれる、米国特許出願公開第２０１２／００３８９９０号に記載されている、バインダー、複数の粒子、及び複数の相互接続空隙を含む光学フィルムを指す。
【００１５】
周囲電磁放射源は、特定の波長の、又は特定の光源からの光を受光するように構成された受光器、あるいは特定の波長の光を発光するように構成された発光器と干渉し得る。例えば、可視波長は、例えば、受光器内又は発光器内のノイズを増大させることによって、近赤外波長の受光、感知、又は透過に干渉し得る。電磁放射源も意図せずに露見し得る。例えば、近赤外波長のみを発光するように構成された発光器によって発光された光は視認可能ではないが、発光を担う装置又は構造体、例えば発光器の筐体が視認可能になり得る。カモフラージュ技術は、所望の近赤外波長の透過の阻止、干渉、又は減少を不必要に生じさせ得るため、発光器のマスキング、隠蔽、又はその他の仕方のカモフラージュは課題を提示し得る。本開示の諸例に係る光学フィルターは、可視波長による望ましくない光学干渉を防止し、あるいは電磁放射源を視覚からカモフラージュし、その一方で、所望の近赤外波長が発光器によって透過されること、又は受光器によって受光されることを少なくとも部分的に可能にし、あるいはその一方で、比較的高い透明度による近赤外波長の透過を可能にするために用いられ得る。
【００１６】
例えば、近赤外波長を受光又は感知するよう動作する受光器は可視波長から遮蔽され、可視波長によって生じ得る近赤外波長の受光又は感知との干渉を防止することができる。近赤外波長を透過するよう動作する光送信器は、可視波長を散乱させることによって、視覚に対してカモフラージュされ得る。例えば、散乱された可視波長は、近赤外波長の送信を妨げることなく、光送信器の存在を隠蔽することができる。
【００１７】
表面からの鏡面反射量は、空気界面のフレネル反射によって決定され得る。透明な最上層を有する不透明な表面については、全ての鏡面反射は上部の空気界面から生じ、残りの反射は下層からの拡散反射であると想定され得る。不透明な着色材料もまた、その屈折率を用いて上面上におけるフレネル反射を算出し、他の全ての反射は拡散性であると扱いつつ、同様のモデルに従うことができるであろう。例示的な光学フィルターは、透明基板上又は反射フィルム上に配置された拡散コーティングを有し得る。透明基板上に拡散コーティングがコーティングされる場合には、それは、その下にある要素を隠すために、より高いヘイズを有し得る。反射体上にコーティングがコーティングされる場合には、コーティングは、入射光を反射によって２回拡散させることになる。この場合には、コーティングはより少ないヘイズを有し得る。
【００１８】
それゆえ、例示的なシステムは、受光器及び発光器の一方又は両方と、可視波長の透過を少なくとも部分的に減少させることができ、その一方で、近赤外波長の透過を少なくとも部分的に可能にする波長選択性散乱層とを含む光学フィルターを含み得る。例えば、波長選択性散乱層は、入射可視光の大部分を拡散させることができる。本開示による例示的なシステム及び物品は、近赤外光を比較的高い透明度で透過させ、その一方で、例えば可視波長を選択的に散乱又は反射させることによって可視波長の透過を減少させる例示的な波長選択性散乱層を含む例示的な光学物品を含み得る。
【００１９】
図１Ａ〜図１Ｋは、光学フィルターを含む例示的な物品の横断面図である。図１Ａは例示的な物品１０ａの横断面図を示す。物品１０ａは、基板１２と、波長選択性散乱層１４とを含む。基板１２は、ガラス、ポリマー、金属、又は任意の他の好適な硬質、半硬質又は軟質材料、及びそれらの組み合わせを含み得る。図１Ａの例示的な物品１０ａでは、基板１２が層として示されているが、諸例では、基板１２は、平坦な表面、実質的に平坦な表面、又はテクスチャー化表面を有し得る任意の適切な三次元形状を取ることができる。諸例では、基板１２は、デバイスの、例えば、パーソナルコンピューティングデバイス又は通信デバイス、例えば、携帯電話又はスマートウオッチなどの電子デバイスの、筐体、スクリーン、部品、又は表面を含み得る。いくつかの実施形態では、基板１２はフレキシブルであり得る。いくつかの実施形態では、基板１２は、いくつかの実施形態において、ガラス又はポリマーを含み得る。
【００２０】
光学フィルターの１つ以上の層は、基板１２に積層又は接着されていてもよいし、基板１２上に一体的に形成されていてもよい。いくつかの実施形態では、基板１２は成形構成要素であり得る。いくつかの実施形態では、基板１２は成形部分であり得る。光学フィルターの１つ以上の層、例えば、波長選択性層１４、１６、３４のうちの１つ以上は、インサート射出成形プロセスの間に基板１２に付着させてもよい。例えば、波長選択性層１４、１６、３４（及び／又は光学フィルターの他の層）は成形前に射出成形金型内に配置されてもよい。層を金型内に配置した後、成形材料を射出成形金型内に射出して成形基板を形成する。その後、光学フィルター層が付着された射出成形基板を金型から取り外す。
【００２１】
図１Ａ〜図１Ｋに示す例１０ａ〜１０ｋのうちの任意のものに係る光学フィルターは、２次元又は３次元形状に形成され得る。いくつかの実施形態では、波長選択性層１４、１６、３４のうちの１つ以上（及び／又は光学フィルターの他の層）は、基板１２上に配置され、及び／又はそれに付着される前又は後に３次元形状に形成され得る。図１Ａ〜図１Ｋに示す例１０ａ〜１０ｋのうちの任意のものに係る光学フィルターはフレキシブルであり得る。図１Ａ〜図１Ｋに示す例１０ａ〜１０ｋのうちの任意のものに係る光学フィルターは、スロット、孔、突起、及び／又は他の特徴を含む、様々な特徴を含み得る。
【００２２】
波長選択性散乱層１４は、可視光を選択的に散乱させ、近赤外光を透過させる。諸例では、波長選択性散乱層は、約０．９未満、約０．８未満、約０．７未満、約０．６未満、又は約０．５未満の近赤外散乱比を有し得る。近赤外散乱比は、平均可視散乱に対する平均近赤外散乱の比である。例えば、（例えば、帯域幅１３００ｎｍ、５００ｎｍ、１００ｎｍ、１０ｎｍ、１ｎｍの）選択された狭い又は広い近赤外波長帯域内における平均散乱が決定され得、選択された狭い又は広い可視波長帯域内における平均散乱が決定され得、それぞれの平均の比が決定され得る。例えば、波長選択性散乱層１４は、約０．５より大きい、又は約０．７より大きい、又は約０．９より大きい可視反射ヘイズ率を有し得る。可視反射ヘイズ率は、平均可視全反射率に対する平均可視拡散反射率の比率である。諸例では、波長選択性散乱層１４は入射可視光の約５０％未満を透過させることができる。諸例では、波長選択性散乱層１４は入射近赤外光の約５０％超を透過させることができる。諸例では、波長選択性散乱層１４は入射可視光の約５０％未満を透過させ、入射近赤外光の約５０％超を透過させることができる。諸例では、波長選択性散乱層１４は入射可視光の約５０％超を散乱させることができる。例えば、波長選択性散乱層１４は、入射可視光の約５０％超を散乱させることによって、入射可視光の約５０％未満を透過させることができる。諸例では、波長選択性層１４は入射可視光の約５０％超を白色光として散乱させることができる。
【００２３】
波長選択性散乱層１４は、それぞれの所定の屈折率を有する媒体と複数の粒子とを含み得る。諸例では、波長選択性散乱層１４はビーズ状の拡散層を含み得る。例えば、波長選択性散乱層１４は、媒体と、媒体中に分散されたビーズとを含み得る。ビーズ状の拡散層の媒体は、ガラス、ポリマー、又は任意の他の好適な光学媒体、あるいはそれらの組み合わせを含み得る。ビーズは、シリカ、ガラス、ポリマー、有機、無機、金属酸化物、ポリスチレン、又は他の好適な散乱材料、あるいはそれらの組み合わせを含み得る。拡散層は、空気などの気体を含む細孔を含み得る。諸例では、気体を含む細孔はビーズ内に封入されていてもよい。
【００２４】
波長選択性散乱層１４は、第１の屈折率を有する光学媒体を含み得る。光学媒体は複数の粒子を含み得る。複数の粒子は、第１の屈折率と第２の屈折率との絶対差が約０．１未満となるように第２の屈折率を有し得る。諸例では、複数の粒子は約５μｍ未満の平均粒径を有し得、第１の屈折率と第２の屈折率との絶対差は約０．１未満であり得る。諸例では、複数の粒子は約１μｍ未満の平均粒径を有し得、第１の屈折率と第２の屈折率との絶対差は約０．２未満であり得る。諸例では、複数の粒子は約０．５μｍ未満の平均粒径を有し得、第１の屈折率と第２の屈折率との絶対差は約０．４未満であり得る。諸例では、複数の粒子は約０．３μｍ未満の平均粒径を有し得、第１の屈折率と第２の屈折率との絶対差は約０．６未満であり得る。諸例では、複数の粒子は約０．２μｍ未満の平均粒径を有し得、第１の屈折率と第２の屈折率との絶対差は約１．８未満であり得る。
【００２５】
諸例では、複数の粒子の平均粒径、第１の屈折率、及び第２の屈折率は、下記の図１５の線８２の下の区域から選択される。それゆえ、波長選択性散乱層１４の近赤外散乱比は０．２未満になり得る。諸例では、複数の粒子の平均粒径、第１の屈折率、及び第２の屈折率は、図１５の線８４の下の区域から選択される。それゆえ、波長選択性散乱層１４の近赤外散乱比は０．４未満になり得る。諸例では、複数の粒子の平均粒径、第１の屈折率、及び第２の屈折率は、図１５の線８６の下の区域から選択される。それゆえ、波長選択性散乱層１４の近赤外散乱比は０．６未満になり得る。諸例では、複数の粒子の平均粒径、第１の屈折率、及び第２の屈折率は、図１５の線８８の下の区域から選択される。それゆえ、波長選択性散乱層１４の近赤外散乱比は０．８未満になり得る。諸例では、波長選択性散乱層１４の近赤外散乱比は０．７未満になり得るか、又は０．５未満になり得る。諸例では、それぞれの線８２、８４、８６、８８の下の区域、又は任意の他の区域は、粒径下限によって境界付けされ得る。例えば、区域は、１０ｎｍ、又は３０ｎｍ、又は５０ｎｍを超える粒径、あるいはレイリー散乱が発現又は支配し得る粒径よりも大きい粒径のみを含み得る。
【００２６】
諸例では、波長選択性散乱層１４は、５０％未満、少なくとも５０％、又は少なくとも６０％、又は少なくとも７０％の全可視反射率を有し得る。諸例では、全可視反射率は５０％未満であってもよく、波長選択性散乱層１４は可視ヘイズによって物体を隠蔽し得る。諸例では、全可視反射率は５０％より大きくてもよく、波長選択性散乱層１４は可視反射と可視ヘイズとの組み合わせによって物体を隠蔽し得る。諸例では、波長選択性散乱層１４は、６０％未満、又は４０％未満の平均近赤外散乱を有し得る。諸例では、波長選択性散乱層は、１０％より大きい、又は２５％より大きい、又は５８％より大きい平均可視散乱を有し得る。諸例では、波長選択性散乱層１４の％全可視反射率と％拡散可視反射率との差は２０未満であり得る。諸例では、波長選択性散乱層は、４０％未満の平均近赤外散乱、及び５８％より大きい平均可視散乱率を有し得、％全可視反射率と％拡散可視反射率との差は１８未満であり得る。
【００２７】
諸例では、波長選択性散乱層１４は、少なくとも１５％、又は少なくとも２５％、又は少なくとも３５％、又は少なくとも５０％の可視ヘイズを有し得る。諸例では、光学フィルター１０ａは、微細複製表面構造などの表面光学微細構造を含み得る。
【００２８】
諸例では、波長選択性散乱層１４は、バインダーと、複数の粒子と、複数の相互接続空隙とを含むＵＬＩ層を含み得る。光学フィルター中の複数の相互接続空隙の体積分率は約２０％以上であり得る。バインダーと複数の粒子との重量比は約１：２以上であり得る。
【００２９】
波長選択性散乱層１４は、近赤外波長、例えば、８３０ｎｍ〜９００ｎｍ、９００ｎｍ〜９８０ｎｍ、及び／又は８００ｎｍ〜１２００ｎｍの波長を透過させ、少なくとも可視波長、例えば、４００ｎｍ〜７００ｎｍの波長を散乱させるように構成され得る。波長選択性散乱層１４は、光を散乱させる染料及び顔料の一方又は両方を含み得る。例えば、波長選択性散乱層１４は、染料及び／又は顔料を含むコーティングを含み得る。染料及び／又は顔料は、約１１％より多く、約１２％より多く、約１３％より多く、又は更に約１４％より多くの固形物を含有し得る。波長選択性散乱層１４の染料及び／又は顔料は、黒色染料及び／若しくは顔料、並びにカラー染料及び／若しくは顔料、例えばシアン、マゼンタ及び／若しくは黄色カラー染料若しくは顔料の一方又は両方を含み得る。いくつかの実施形態では、吸収体、例えば染料又は顔料は、１つの吸収体材料であってもよいし、１つを超える吸収体材料の組み合わせであってもよい。例えば、複数の染料、顔料及び／又は他の吸収体材料は任意の仕方で組み合わせることができ、例えば、一体に混合すること、及び／又は積み重ねて層状にすることなどができる。
【００３０】
図１Ｂは、例示的な物品１０ｂの横断面図を示す。物品１０ｂは、基板１２と、波長選択性散乱層１４と、反射層１６とを含み得る。物品１０ｂにおいては、波長選択性散乱層１４と基板１２との間に反射層１６が示されているが、諸例では、物品１０ｂは基板１２を含まなくてもよく、波長選択性散乱層は反射層１６上に配置されていてもよい。諸例では、基板１２は、例えば、基板１２の主表面、又は内部中に、反射層１６を含み得る。諸例では、反射層１６は基板１２の下方に配置されていてもよい。諸例では、反射層１６は基板１２の上方に配置されていてもよい。諸例では、反射層１６は穿孔されていてもよい。諸例では、物品１０ｂは可視光の５０％未満を反射し、近赤外光の５０％超を透過させることができる。諸例では、反射層１６は、例えば選択された波長のみを反射する波長選択性であり得る。反射層１６は、多層光学フィルム、ダイクロイック反射体、干渉フィルム、無機多層積層体、金属誘電体積層体、研磨された基板、ミラー、反射型偏光子、又は反射金属若しくはガラス表面などの反射表面を含み得る。諸例では、物品１０ｂは、反射層と波長選択性散乱層１４との間、又は波長選択性散乱層１４の上方の、又は物品１０ｂ内の任意の層に隣接して位置する染料層（図示せず）を含み得る。染料層は、近赤外では透過性又は透明、可視では中性になることができ、それにより、反射層１６の可視反射を低減する、スペクトル選択性染料を含み得る。諸例では、染料層は、少なくとも３０％、５０％、７０％、又は９０％の吸収を有し得る。諸例では、染料層は、可視色を有し、その一方で、近赤外では透過性のままであるように着色されてもよい。
【００３１】
図１Ｃは、例示的な物品１０ｃの横断面図を示す。物品１０ｃは、基板１２と波長選択性散乱層１４とを含み得る。物品１０ｃは、任意選択的に、図１Ｃに示すように、反射層１６、インク受容層１８、印刷パターン層２２、及び保護層２４のうちの１つ以上を含み得る。図１Ｃは物品１０ｃ内の層のための特定の配置を示しているが、それぞれの層は任意の適切な構成に再配置されてもよい。例えば、反射層１２が存在する場合には、基板１６を省略してもよい。保護層２４はシーラント層を含み得る。諸例では、インクパターン層２２は、インク受容層１８上に堆積され得るインク又は顔料の印刷パターンを含む。諸例では、インク受容層は省略されてもよく、インクパターン層２２は波長選択性散乱層１４上に堆積されてもよい。諸例では、保護層２４は、インクパターン層２２と波長選択性散乱層１４との間に配置されていてもよい。諸例では、２つの保護層２４が配置されていてもよく、一方はインクパターン層２２の上方に、他方は波長選択性散乱層１４に隣接して配置されていてもよい。
【００３２】
図１Ｄは、例示的な物品１０ｄの横断面図を示す。物品１０ｄは、基板１２と、波長選択性散乱層１４と、第１のシーラント層２６と、第２のシーラント層２８とを含み得る。第１のシーラント層２６及び第２のシーラント層２８の両方のうちの一方はラテックスコーティングを含み得る。各シーラント層は、例えば、水分又は他の反応物若しくは崩壊剤の侵入を防止又は低減することによって、波長選択性散乱層１４の完全性を保護することができる。各シーラント層は、波長選択性散乱層１４に対して構造支持及び物理的安定性をも提供し得る。例えば、第１のシーラント層２６及び第２のシーラント２８の一方又は両方は、波長選択性散乱層１４が製造基板から剥離又は除去され、その後、製品基板、例えば基板１２上に移送され、適用されることを可能にし得る。
【００３３】
図１Ｅは、例示的な物品１０ｅの横断面図を示す。物品１０ｅは、基板１２と、基板１２に隣接する波長選択性散乱層１４と、波長選択性散乱層１４上に堆積されたインクパターン層２４とを含み得る。各センサセグメント３２ａ、３２ｂ、３２ｃ、３２ｄを含むセンサ層３２が、基板１２に隣接して配置され得る。諸例では、基板１２は省略されてもよく、波長選択性散乱層１４はセンサ層３２上に堆積されてもよい。諸例では、波長選択性散乱層１４は、各センサセグメント３２ａ、３２ｂ、３２ｃ、及び３２ｄと整列され得る、各選択散乱セグメント１４ａ、１４ｂ、１４ｃ、及び１４ｄを含み得る。選択散乱セグメントのうちの１つ以上は省略されてもよく、そのため、波長選択性散乱層１４は、各センサセグメントのうちの少なくとも１つと整列され得る少なくとも１つの穿孔を含み得る。異なる選択散乱セグメントは、近赤外散乱比、可視ヘイズ率、又は各選択散乱セグメントと整列したセンサセグメントの性能を向上させることができる他の光学特性を変更することによって調整され得る。図１Ｅの波長散乱層１４及びセンサ層３２内には、４つのセグメントが表示されているが、諸例では、波長散乱層１４及びセンサ層３２は任意の適当な数のセグメントを有し得る。図１Ｅの例では、センサ層３２が記載されているが、諸例では、物品１０ｅは、センサセグメントの代わりに光源３２ａ、３２ｂ、３２ｃ、及び３２ｄを含み得る。
【００３４】
図１Ｆは、例示的な物品１０ｆの横断面図を示す。物品１０ｆは、基板１２と、波長選択性散乱層１４と、反射層１６と、波長選択性吸収層３４とを含み得る。反射層１６は波長選択性反射層を含み得る。例えば、反射層１６は、波長選択性干渉フィルター又は波長選択性多層光学フィルムを含み得る。いくつかの実施例では、波長選択性吸収層３４は、可視透過率よりも高い赤外透過率を有する任意の好適な染料又は顔料、例えば近赤外波長を透過させつつ可視波長を実質的に吸収する近赤外黒色インクを含み得る。例えば、波長選択性吸収層３４は、ＳｐｅｃｔｒｅＴＭインク、例えば、ＳｐｅｃｔｒｅＴＭ  １００、１１０、１２０、１３０、１４０、１５０、若しくは１６０（Ｅｐｏｌｉｎ、Ｎｅｗａｒｋ、ＮＪ）、Ｍｉｍａｋｉインク、例えば、Ｍｉｍａｋｉ  ＥＳ３、ＳＳ２１、ＢＳ３、ＳＳ２、若しくはＨＳ（Ｍｉｍａｋｉ  Ｇｌｏｂａｌ、Ｔｏｍｉ−ｃｉｔｙ、Ｎａｇａｎｏ、Ｊａｐａｎ）、又はＳｅｉｋｏインク、例えば、Ｓｅｉｋｏ  １０００、１３００、ＳＧ７００、ＳＧ７４０、若しくはＶＩＣ（Ｓｅｉｋｏ  Ａｄｖａｎｃｅ  Ｌｔｄ．、Ｊａｐａｎ）などの染料又はインクを含み得る。諸例では、波長選択性吸収層３４は、シアン、マゼンタ、黄色又は黒色の染料成分のうちの１つ以上を含んでもよいし、例えば、所定の色に関連付けられた所定の波長帯域、ピーク、又はスペクトルを散乱又は反射することによって任意の所望の色を有する染料を含んでもよい。いくつかの例では、波長選択性吸収層３４は、可視透過率よりも高い赤外透過率を有し得るスペクトル選択性多層吸収フィルムを含み得る。諸例では、波長選択性吸収層３４の色を選択して、物品１０ｆの外観を全体として調整すること、例えば、物品１０ｆの主表面によって呈される物品１０ｆの外観色を変更するように反射又は散乱される波長を調整することができる。波長選択性吸収層３４は、可視波長を遮断しつつ、少なくとも一部、又は実質的に全ての近赤外波長を透過させることができる。いくつかの例では、波長選択性吸収層３４は、染料又は顔料の一方又は両方を含む別個のコーティングを含み得る。いくつかの例では、波長選択性吸収層３４は、染料を含まなくてもよく、近赤外透過性可視遮断顔料を含み得る。例えば、波長選択性吸収層３４は、Ｌｕｍｏｇｅｎ（登録商標）Ｂｌａｃｋ  ＦＫ  ４２８０又はＬｕｍｏｇｅｎ  Ｂｌａｃｋ  ＦＫ  ４２８１（ＢＡＳＦ、Ｓｏｕｔｈｆｉｅｌｄ、ＭＩ）を含み得る。いくつかの例では、波長選択性吸収層３４は、多層フィルムであって、多層フィルムの層のうちの１層以上は染料又は顔料の一方又は両方を含む、多層フィルムを含み得る。いくつかの例では、波長選択性吸収層３４は、染料又は顔料を含む多層フィルムの接着層、ポリマー層、スキン層、又は任意の他の層を含み得るか、又は当該の層である。いくつかの例では、物品１ｆは別個の波長選択性吸収層３４を含まなくてもよく、代わりに、任意の他の好適な層内に波長選択性染料又は顔料を含み得る。いくつかの例では、波長選択性吸収層３４、又は物品１０ｆの任意の他の層は、染料又は顔料を所定のパターン又は区域内にのみ含み得る。いくつかの例では。波長選択性吸収層３４は、所定の波長帯域の少なくとも��れぞれのサブバンドを少なくとも吸収する１つ以上の吸収染料又は顔料を含むことにより、広帯域の吸収、例えば、所定の波長帯域にわたる吸収を呈することができる。
【００３５】
いくつかの例では、波長選択性吸収層３４は、拡散又は散乱を呈するためのビーズ又は粒子を含み得る。例えば、波長選択性吸収層３４は、媒体と、媒体内に分散されたビーズ又は粒子とを含み得る。媒体は、ガラス、ポリマー、又は任意の他の好適な光学媒体、あるいはそれらの組み合わせを含み得る。ビーズ又は粒子は、シリカ、ガラス、ポリマー、有機、無機、金属酸化物、ポリスチレン、又は他の好適な散乱材料、あるいはそれらの組み合わせを含み得る。波長選択性吸収層３４は拡散性又は散乱性の空隙又は細孔を含み得、空隙又は細孔は空気などの気体を含み得る。
【００３６】
それゆえ、各々のそれぞれの波長選択性層（１４、１６、３４）は近赤外波長をそれぞれ透過させ得る。例えば、波長選択性層のうちの１つ以上、又は全体としての物品１０ｆは、例えば、８３０ｎｍより大きい波長において、５％より大きい、又は１０％より大きい、又は２０％より大きい、５０％より大きい、又は７％より大きい近赤外透過率である、透過率を有し得る。諸例では、物品１０ｆは、５％未満、又は１％未満、又は約０を透過させ得る。諸例では、物品１０ｆは、８３０ｎｍより大きい波長に対して１０％より大きい近赤外透過率を有し得る。諸例では、物品１０ｆは、８５０ｎｍより大きい波長に対して２０％より大きい近赤外透過率を有し得る。諸例では、物品１０ｆは、８７０ｎｍより大きい波長に対して５０％より大きい近赤外透過率を有し得る。諸例では、物品１０ｆは、９００ｎｍより大きい波長に対して５０％より大きい近赤外透過率を有し得る。諸例では、物品１０ｆは、９００ｎｍより大きい波長に対して７５％より大きい平均近赤外透過率を有し得る。
【００３７】
いくつかの例では、図１Ｆに示すように、波長選択性吸収層３４は、波長選択性散乱層１４と波長選択性反射層１６との間にあってもよい。波長選択性吸収層３４を波長選択性散乱層１４の背後に位置決めすることは、波長選択性散乱層１４のグレースケール又は見かけの白色度を調整するために利用することができる。上述のように、波長選択性吸収層３４は、視覚的外観、例えば所定の色空間における色座標を調整するための非中間色を含み得る。諸例では、波長選択性吸収層３４は、全近赤外透過率を実質的に低下させることなく、光学フィルターの全可視反射率を所定の大きさだけ低下させることができる。物品１０ｆは別個の波長選択性吸収層３４を含むが、いくつかの例、例えば、図１Ｇの例示的な物品１０ｇでは、波長選択性染料が波長選択性散乱層１４ｇに添加され得、それにより、波長選択性散乱層が吸収層の役割も果たす。諸例では、波長選択性散乱層１４が、染色された波長選択性散乱層１４ｇの上に配置されていてもよい。
【００３８】
いくつかの例では、図１Ｈに示すように、例示的な物品１０ｈは、波長選択性散乱層１４と波長選択性吸収層３４との間に位置付けられた波長選択性反射層１６を含み得る。波長選択性吸収層３４は、全近赤外透過率を実質的に低下させることなく、全可視反射率を物品１０ｈの主表面の区域にわたって均一に低下させることができる。全可視反射率の均一な低下は、ウェットアウトを低減又は防止するために利用され得る。ウェットアウトは、可視光の漏れ、又は物品１０ｈの全層を通した可視光の透過から起こり得る現象であり、これは、光学フィルターの均一な外観に、可視の不連続、乱れ、収差、ばらつき、又は外乱の出現をもたらし得る。例えば、光学フィルターが下地基板に接触する区域はウェットアウトを呈し得、これにより、接触区域に対応する形状が光学フィルターを通して知覚可能になり得る。波長選択性吸収層３４は、可視反射率を物品１０ｈの全域にわたって均一に低下させ、かつ可視光の漏れを防止し、その一方で、近赤外波長が透過させられることを依然として可能にし、それにより、物品１０ｈの主表面にわたる不連続又は乱れが見えなくなり、かくしてウェットアウトを回避し得る。
【００３９】
いくつかの例では、波長選択性吸収層３４は、波長選択性反射層１６の主表面に隣接する完全な中間区域を占めることができる。しかし、いくつかの例では、図１Ｈに示すように、波長選択性吸収層３４は、波長選択性反射層１６の主表面に隣接する部分区域を占めてもよく、光拡散層３６が、波長選択性反射層１６の主面に隣接する残りの区域を占める。この構成は、例えば、波長選択性吸収層３４を作成するために必要とされ得る近赤外染料の量を低減するために用いることができ、例えば、この場合には、相対的に暗い又は可視光吸収構成要素が光拡散層３６に隣接して配置され得る。可視光吸収構成要素、例えばセンサが、波長選択性反射層１６の区域に隣接して配置されている例では、その区域内では、ウェットアウトが発現しないことが期待され得る。したがって、その区域を波長選択性吸収層３４で覆う必要がなくなり得、代わりに、光拡散層３６をその構成要素に隣接して用いることができ、例えば、近赤外染料に関連付けられるコストが低減される。
【００４０】
いくつかの例では、例示的な物品は波長選択性散乱層１４を含まなくてもよく、図１Ｉ〜図１Ｋに示すように、波長選択性反射層１６及び波長選択性吸収層３４のみを含み得る。いくつかの例では、図１Ｉに示すように、例示的な物品１０ｉは、基板１２に隣接して配置された波長選択性反射層１６を含み得、波長選択性吸収層３４は基板１２と波長選択性反射層１６との間にある。様々な実施形態では、図１Ａ〜図１Ｋにおける層の順序は変化し得る。いくつかの実施形態では、１つ以上の介在層が、図１Ａ〜図１Ｋに例示される物品１０ａ〜１０ｋの層のうちの任意のものの間に配置され得る。例えば、波長選択性散乱層１４と波長選択性反射層１６との間、波長選択性散乱層１４と波長選択性吸収層３４との間、及び／又は波長選択性吸収層３４と波長選択性反射層１６との間に介在層を設けてもよい。
【００４１】
いくつかの例では、図１Ｊに示すように、例示的な物品１０ｊは、基板１２に隣接して配置された波長選択性反射層１６を含み得、波長選択性反射層１６は波長選択性吸収層３４と基板１２との間にある。いくつかの例では、図１Ｋに示すように、例示的な物品１０ｋは、第１の波長選択性吸収層３４ａと第２の波長選択性吸収層３４ｂとの間に波長選択性反射層１６を含み得る。波長選択性吸収層３４、３４ａ、及び３４ｂは、波長選択性反射層１６による可視波長の不均一な遮断を補償するために用いられ得る。例えば、波長選択性反射層１６は可視波長の大部分の透過を遮断し得るが、波長選択性反射層１６は、特定の可視波長のピーク又は帯域が通過することを依然として可能にし得る。それゆえ、波長選択性反射層１６は、波長選択性反射層１６によって例えば視覚から隠蔽されるべき物体を現し得る、いくらかの可視光を「漏らす」可能性がある。波長選択性染料は、例示的な物品１０ｉ〜１０ｋが、近赤外波長を透過させつつ、全可視波長を実質的に遮断するよう、少なくとも、波長選択性反射層１６によって透過されたそれらの可視波長を遮断するように選択することができる。
【００４２】
諸例では、物品１０ｉ〜１０ｋは、３８０〜８００ｎｍの波長に対して、若しくは４００ｎｍ〜７００ｎｍの波長に対して０．１％未満の平均可視透過率、並びに８３０ｎｍ〜９００ｎｍ、９００ｎｍ〜９８０ｎｍ、及び／若しくは８００ｎｍ〜１２００ｎｍの波長に対して５０％より大きい平均近赤外透過率を有し得る。本明細書において示されているように、波長範囲の平均可視透過率は、範囲内の全波長の透過率の平均値である。諸例では、物品１０ｉ〜１０ｋは、３８０〜８００ｎｍ若しくは４００ｎｍ〜７００ｎｍの波長に対して０．０１％未満の平均可視透過率、並びに８３０ｎｍ〜９００ｎｍ、９００ｎｍ〜９８０ｎｍ、及び／若しくは８００ｎｍ〜１２００ｎｍの波長に対して７５％より大きい平均近赤外透過率を有し得る。物品１０ｉ〜１０ｋは、３８０〜８００ｎｍの全波長に対する、若しくは４００ｎｍ〜７００ｎｍの全波長に対して０．１％未満の可視透過率、並びに８３０ｎｍ〜９００ｎｍ、９００ｎｍ〜９８０ｎｍ、及び／若しくは８００ｎｍ〜１２００ｎｍの全波長に対して５０％より大きい近赤外透過率を有し得る。諸例では、物品１０ｉ〜１０ｋは、３８０〜８００ｎｍ若しくは４００ｎｍ〜７００ｎｍの波長に対して０．０１％未満の可視透過率、並びに８３０ｎｍ〜９００ｎｍ、９００ｎｍ〜９８０ｎｍ、及び／若しくは８００ｎｍ〜１２００ｎｍの波長に対して７５％より大きい近赤外透過率を有し得る。諸例では、例示的な物品１０ｉ〜１０ｋは、以上において図１Ａ〜図１Ｅを参照して説明されたように、シーラント層又は保護層を更に含み得る。
【００４３】
いくつかの実施形態では、波長選択性吸収層３４を含む物品１０ｆ〜１０ｋは、４００ｎｍ〜７００ｎｍの波長に対して約３０％未満の平均可視透過率、並びに８３０ｎｍ〜９００ｎｍ、９００ｎｍ〜９８０ｎｍ、及び／若しくは８００ｎｍ〜１２００ｎｍの波長に対して約３０％より大きい平均近赤外透過率を有し得る。いくつかの実施形態では、４００ｎｍ〜７００ｎｍの波長に対する物品１０ｆ〜１０ｋの平均可視透過率は、約２０％未満、約１０％未満、約５％未満、約２％未満、又は約１％未満であり得る。いくつかの実施形態では、８３０ｎｍ〜９００ｎｍ、９００ｎｍ〜９８０ｎｍ、及び／又は８００ｎｍ〜１２００ｎｍの波長に対する物品１０ｆ〜１０ｋの平均近赤外透過率は、約４０％より大きい、約５０％より大きい、又は約７５％より大きいものであり得る。いくつかの実施形態では、波長選択性吸収層３４を含む物品１０ｆ〜１０ｋは、４００ｎｍ〜７００ｎｍの全波長に対して約３０％未満の可視透過率、並びに８３０ｎｍ〜９００ｎｍ、９００ｎｍ〜９８０ｎｍ、及び／若しくは８００ｎｍ〜１２００ｎｍの全波長に対して約３０％より大きい近赤外透過率を有し得る。いくつかの実施形態では、４００ｎｍ〜７００ｎｍの全波長に対する物品１０ｆ〜１０ｋの可視透過率は、約２０％未満、約１０％未満、約５％未満、約２％未満、又は約１％未満であり得る。いくつかの実施形態では、８３０ｎｍ〜９００ｎｍ、９００ｎｍ〜９８０ｎｍ、及び／又は８００ｎｍ〜１２００ｎｍの波全長に対する物品１０ｆ〜１０ｋの近赤外透過率は、約４０％より大きい、約５０％より大きい、又は約７５％より大きいものであり得る。
【００４４】
波長選択性吸収層３４は、いくつかの実施形態では、例えば、４００ｎｍ〜７００ｎｍの波長に対して、約３０％より大きい、約４０％より大きい、約５０％より大きい、約７０％より大きい、又は約９０％より大きい平均可視吸収を有し得る。波長選択性吸収層３４は、いくつかの実施形態では、例えば、４００ｎｍ〜７００ｎｍの全波長に対して約３０％より大きい、約４０％より大きい、約５０％より大きい、約７０％より大きい、又は約９０％より大きい可視吸収を有し得る。波長選択性吸収層３４は、８３０ｎｍ〜９００ｎｍ、９００ｎｍ〜９８０ｎｍ、及び／又は８００ｎｍ〜１２００ｎｍの波長に対して約３０％より大きい、約４０％より大きい、又は約５０％より大きい平均近赤外透過率を有し得る。波長選択性吸収層３４は、８３０ｎｍ〜９００ｎｍ、９００ｎｍ〜９８０ｎｍ、及び／又は８００ｎｍ〜１２００ｎｍの全波長に対して約３０％より大きい、約４０％より大きい、又は約５０％より大きい近赤外透過率を有し得る。
【００４５】
波長選択性吸収層を含む物品に対する光の入射角の影響が、以下において、特に実施例２２を参照して、説明される。本明細書で議論されているとおりの光学フィルターについての光の最小可視透過率の角度は、垂直入射であってもよいし、垂直入射でなくてもよいことに留意されたい。いくつかの実施形態では、物品は、傾斜角度における光の可視透過率未満である垂直入射光の可視透過率を有し得る。いくつかの実施形態では、物品は、垂直入射光の可視透過率未満である、傾斜角度、例えば０〜６０度における光の可視透過率を有し得る。
【００４６】
波長選択性吸収層３４は、波長選択性染料及び波長選択性顔料の一方又は両方を含むことができる。いくつかの実施形態では、波長選択性吸収層は多孔質層を含み得、多孔質層の細孔内に染料及び／又は顔料が配置されている。
【００４７】
染料又は顔料は第１のスペクトル範囲内の光を吸収し、異なる第２のスペクトル範囲で光を再放射し得る。例えば、染料又は顔料は、より短波長の光を吸収し、より長波長で光を再放射する蛍光染料、燐光体又は量子ドットを含み得る。それゆえ、染料又は顔料はダウンコンバータとして機能することができる。例えば、染料又は顔料は、紫外波長又は青色波長を吸収することができ、可視波長を再放射することができる。物体の外観を制御するために、異なる波長で光を吸収し再放射する染料又は顔料を含む光学フィルターを物体に近接して配置すること、又は物体に付着させることができる。例えば、スペクトル変換層、例えば、ダウンコンバート層は、白色の輝度を高めたり、物体に様々な特殊な色効果を与えたりすることができる。
【００４８】
光学フィルターは、図１Ｋにおける物品１０ｋによって示されるように、１つを超える波長選択性吸収層を含み得る。例えば、物品１０ｋは、第１及び第２の波長選択性吸収層３４ａ、３４ｂを含み得、第１の波長選択性吸収層３４ａは、第２の波長選択性吸収層３４ｂの光学特性と異なる光学特性を有する。例えば、第１の波長選択性吸収層３４ａは黒色染料及び黒色顔料の一方又は両方を含み得、第２の波長選択性吸収層３４ｂはカラー染料及びカラー顔料の一方又は両方を含み得る。カラー染料又はカラー顔料を有する波長選択性吸収層を含む実施形態では、染料又は顔料は、シアン、マゼンタ、及び黄色成分のうちの１つ以上を含み得る。図１Ｋは第１及び第２の波長選択性吸収層３４ａ、３４ｂの間に配置された波長選択性反射層１６を示しているが、このとおりである必要はない。いくつかの実施形態では、層は異なる配置を取ることができ、例えば、第２の波長選択性吸収層は、第１の波長選択性吸収層と波長選択性反射層との間に配置され得る。例えば、１つ以上の介在層が、図１Ｋに示される物品１０ｋの層のうちの任意のものの間に配置され得る。
【００４９】
上述されたように、いくつかの実施形態では、図１Ｆ〜図１Ｋにおける物品１０ｆ〜１０ｋによって示される光学フィルターは、シーラント層及び／又は保護コーティングを含み得る。例えば、波長選択性吸収層は、物品１０ｆ〜１０ｋの別の層上にコーティング又は印刷されたパターン層として配置され得る。例えば、波長選択性吸収層は、波長選択性反射層１６、波長選択性散乱層１４、基板１２、インク受容層１８、保護層２４、及び／又はシーラント層２６、２８上にコーティング又は印刷され得る。いくつかの実施形態では、波長選択性吸収層は、波長選択性反射層１６、波長選択性散乱層１４、インク受容層１８、保護層２４、及び／又はシーラント層２６、２８と一緒にコーティングされ得る。例えば、いくつかの実施形態では、波長選択性散乱層コーティング溶液中に、波長選択性吸収材料、例えば染料及び／又は顔料が含み得る。いくつかの実施形態では、波長選択性吸収材料をラテックスコーティングの水溶液中に混合することができる。次いで、コーティングは、多孔性波長選択性散乱層に適用される。この水溶液は散乱層の細孔内に流れ込み、散乱層を色で染色する。ラテックス粒子は複合散乱／吸収層の表面上に残留し、シーラント層を形成する。いくつかの実施形態では、染料又は顔料は、波長選択性散乱コーティング溶液の溶媒中に複合されてもよく、散乱及び吸収コーティングの両方を提供する１つの層にコーティングされる複合溶液を適用することができる。波長選択性吸収層が印刷層である場合には、波長選択性吸収層は、例えば、スクリーン印刷、ジェット印刷、フレキソ印刷、及び／又はその他の種類の印刷によって下地層上に印刷され得る。いくつかの実施形態では、印刷物は、波長選択性反射層及び印刷された波長選択性吸収層を含む光学フィルターを含む。４００ｎｍ〜７００ｎｍの波長に対して約３０％未満の平均可視透過率、及び８３０ｎｍ〜９００ｎｍの波長に対して約３０％より大きい平均近赤外透過率を有する光学フィルターの製造方法は、少なくとも、波長選択性吸収層及び波長選択性反射層を形成することを含む含む（comprising includes）。いくつかの態様によれば、波長選択性吸収層及び波長選択性反射層を形成することは、波長選択性吸収層を波長選択性反射層上に形成すること、又は波長選択性反射層を波長選択性吸収層上に形成することを含むことができる。いくつかの実施形態では、波長選択性吸収層及び波長選択性反射層は、単一の複合層として形成され得る。波長選択性吸収層及び／又は波長選択性反射層を形成することは、波長選択性吸収材料及び／又は波長選択性反射材料を印刷又はコーティングすることを含む。波長選択性吸収層及び／又は波長選択性反射層を印刷又はコーティングすることは、波長選択性吸収材料、波長選択性散乱材料、波長選択性反射材料、及びシーラント材料のうちの２つ以上を含む溶液を印刷又はコーティングすることを含み得る。いくつかの実施形態では、波長選択性吸収層は、波長選択性吸収材料を含む溶液を多孔質層にコーティングすることによって形成することができる。多孔質層は、本明細書において説明されたとおりの波長選択性散乱層であってもよい。波長選択性吸収材料は、多孔質層の細孔内に入る染料��含む。溶液は、多孔質層の表面上に残留してシーラントを形成する粒子を含み得る。波長吸収層を形成することは、２つ以上の波長選択性吸収材料の混合物を形成し、混合物を波長選択性吸収層として堆積させることを含み得る。代替的に、波長選択性吸収層は２つ以上の層を含み得、第１の層は第１の波長選択性吸収材料を含み、第２の層は第２の波長選択性吸収材料を含む。
【００５０】
波長選択性吸収層３４は光を散乱させ、吸収し得る。波長選択性吸収層は、例えば、８３０ｎｍ〜９００ｎｍ、９００ｎｍ〜９８０ｎｍ、及び／又は８００ｎｍ〜１２００ｎｍの近赤外域内において波長選択性吸収層によって散乱させられた光と比べて、４００ｎｍ〜７００ｎｍの可視域内でより多くを散乱させ得る。いくつかの実装形態によれば、波長選択性吸収層３４は、４００ｎｍ〜７００ｎｍの可視波長域内の光の約５０％未満、約４０％未満、約３０％未満、又は約２５％未満を散乱させ得、また、波長選択性吸収層３４は、８３０ｎｍ〜９００ｎｍ、９００ｎｍ〜９８０ｎｍ、及び／又は８００ｎｍ〜１２００ｎｍの近赤外域内の光の約５０％未満、約４０％未満、約３０％未満、又は約２５％未満を散乱させ得る。
【００５１】
図１Ａ〜図１Ｋは、それぞれの物品１０ａ〜１０ｋを、平坦な層を含むように示しているが、様々な例では、物品１０ａ〜１０ｋは、任意の好適な形状、周囲又は断面を取り得、物品１０ａ〜１０ｋの層は、規則的、不規則、又は複合的な曲率を取り得るか、あるいは異なる区域内では、平坦な、若しくは湾曲した幾何形状を取るか、又はさもなければ、層若しくは物品１０ａ〜１０ｋの真下の基板の外形に一致し得る。例えば、物品１０ａ〜１０ｋは、半球状又はレンズ状の形状、あるいは不規則な外形を有する表面を取り得る。いくつかの例では、それぞれの波長選択性層、例えば、波長選択性散乱層１４、反射層１６、及び波長選択性吸収層３４のうちの任意のものは、例えば、基板１２又は下地層の少なくとも一部の領域、約１〜約１００％の領域を覆う空間的に変異するパターン、又は周期的パターンを有することによって、主要寸法にわたって変化する形状及び厚さを有し得る。更に、いくつかの例では、図１Ａ〜図１Ｋの物品１０ａ〜１０ｋは基板１２を含み得るが、他の例では、物品１０ａ〜１０ｋは基板１２を含まなくてもよい。いくつかの例では、基板１２はフレキシブルであり得る。いくつかの例では、物品１０ａ〜１０ｋはフレキシブルであってもよく、フレキシブル基板上に配置されていてもよい。例えば、フレキシブル基板は、光源、センサ、又は光電池を含み得る。いくつかの例では、物品１０ａ〜１０ｋは、連続的にフレキシブルであるか、又は所定の区域内においてのみフレキシブルであり得る。それゆえ、図１Ａ〜図１Ｋを参照して説明された例に係る例示的な物品は、近赤外波長の透過を可能にしつつ、可視波長の透過を遮断する光学フィルターを含み得る。例示的な物品及び光学フィルターは、後述される例示的な光学システムにおいて用いられ得る。
【００５２】
図２Ａ〜図２Ｆは、光学フィルターを含む例示的な光学システムの概念的略図である。図２Ａは、光学フィルター１０及び受光器４０を含む例示的な光学システムの概念的略図である。諸例では、受光器４０は、光センサ、カメラ、ＣＣＤ、又は少なくとも光の所定の波長区域を感知するように構成された任意の他のセンサを含み得る。例えば、受光器４０は近赤外センサを含み得る。諸例では、受光器４０は、光を受光する物体、例えば、入射光を少なくとも部分的に吸収する物体、例えば、太陽熱ヒータ、又は光を受光する任意の他の物体を含み得る。光学フィルター１０は、以上において図１Ａ〜図１Ｅを参照して説明されたとおりの、波長選択性散乱層を含む例示的な光学フィルターのうちの任意のもの、又は本開示に記載の他の例示的な光学フィルターを含み得る。図２Ａに示すように、光学フィルター１０は受光器４０に隣接して配置されていてもよい。入射近赤外線４２ａは近赤外波長を含んでもよく、光学フィルター１０を通して受光器４０へ実質的に透過され得る。入射可視光線４４ａは可視波長を含んでもよく、光学フィルター１０によって実質的に反射又は散乱され得、これにより、受光器４０は可視光線４４ａから少なくとも部分的に遮蔽され、近赤外線４２ａを少なくとも部分的に受光する。諸例では、受光器は光学フィルター１０によって可視光線４４ａから実質的に又は完全に遮蔽され得、近赤外線４２ａの実質的に全てを受光し得る。
【００５３】
図２Ｂは、光学フィルター１０、受光器４０、発光器４６、及び物体４８を含む例示的な光学システムの概念的略図である。諸例では、発光器４６は、可視波長、近赤外波長、又は紫外波長を含む、光又は電磁放射の任意の好適な波長の発生源を含み得る。諸例では、発光器４６は、電球、白熱光源、小型蛍光灯、ＬＥＤ、ライトガイド、又は任意の自然光源若しくは人工光源を含み得る。諸例では、発光器４６は光を発生しなくてもよく、光源によって発生された光を反射又は透過させるのみでもよい。光学フィルター１０は受光器４０と物体４８との間に配置されていてもよい。発光器は、光学フィルター１０の、受光器４０と同じ側に配置されていてもよい。発光器４６から透過された近赤外線４２ｂは近赤外波長を含んでもよく、光学フィルター１０を通して物体４８へ実質的に透過され得る。光４２ｂは物体４８によって反射され得、反射光は物体４８の光学特性によって変更され得る。反射光線４２は光学フィルター１０を通して受光器４０へ実質的に透過され得る。入射可視光線４４ｂは可視波長を含んでもよく、光学フィルター１０によって実質的に反射又は散乱され得、これにより、受光器４０及び発光器４６の一方又は両方は可視光線４４ａから少なくとも部分的に遮蔽される。諸例では、受光器は光学フィルター１０によって可視光線４４ｂから実質的に又は完全に遮蔽され得、近赤外線４２ｂの実質的に全てを受光し得る。
【００５４】
図２Ｃは、光学フィルター１０、受光器４０、及び物体４８を含む例示的な光学システムの概念的略図である。光学フィルター１０は受光器４０と物体４８との間に配置されていてもよい。入射近赤外線４２ｃは近赤外波長を含んでもよく、物体４８及び光学フィルター１０を通して受光器４０へ実質的に透過され得る。入射可視光線４４ｃは可視波長を含んでもよく、光学フィルター１０によって実質的に反射又は散乱され得、これにより、受光器４０は可視光線４４ｃから少なくとも部分的に遮蔽され、近赤外線４２ｃを少なくとも部分的に受光する。諸例では、受光器４０は光学フィルター１０によって可視光線４４ｃから実質的に又は完全に遮蔽され得、近赤外線４２ｃの実質的に全てを受光し得る。
【００５５】
図２Ｄは、光学フィルター１０及び受光器４０を含む例示的な光学システムの概念的略図である。光学フィルター１０は受光器４０に隣接して配置されていてもよい。入射近赤外線４２ｄは近赤外波長を含んでもよく、光学フィルター１０から受光器４０へ実質的に反射され得る。入射可視光線４４ｄは可視波長を含んでもよく、光学フィルター１０によって実質的に反射又は散乱され得、これにより、受光器４０は可視光線４４ｄを少なくとも部分的に受光し、その一方で、近赤外線４２ｄを少なくとも部分的に受光する。
【００５６】
図２Ｅは、光学フィルター１０、受光器４０、及び発光器４６を含む例示的な光学システムの概念的略図である。光学フィルター１０は、発光器４６と受光器４０との間に配置されていてもよい。発光器４６から透過された近赤外線４２ｅは近赤外波長を含んでもよく、光学フィルター１０を通して受光器４０へ実質的に透過され得る。入射可視光線４４ｅは可視波長を含んでもよく、光学フィルター１０によって実質的に反射又は散乱され得、これにより、発光器４６は可視光線４４ｅから少なくとも部分的に遮蔽される。諸例では、発光器４６は、光学フィルター１０によって可視光線４４ｅから実質的に又は完全に遮蔽され得る。図２Ｅの例示的な光学システムにおいては、受光器４０が記載されているが、諸例では、図２Ｅの例示的な光学システムは受光器４０を含まなくてもよい。例えば、例示的な光学システムは発光器４６及び光学フィルター１０を含み得、光学フィルター１０は、発光器４６を、視覚によって見えてしまうことから隠蔽し得る。
【００５７】
図２Ｆは、光学フィルター１０、受光器４０、発光器４６、及び物体４８ｆを含む例示的な光学システムの概念的略図である。諸例では、発光器４６は、近赤外波長の発生源、例えば近赤外電球又はＬＥＤを含み得る。例えば、発光器は、レーザ、レーザダイオード、又は注入レーザを含み得る。受光器４０は、近赤外波長に感応するセンサ又はカメラを含み得る。例えば、センサは、ジェスチャセンサ、光学式タッチセンサ、又は連続的に感知されている光ビームの乱れを検出するセンサなどの光電センサを含み得る。センサは、１つの種類又は異なる種類のセンサのアレイ又は任意の他のグループを含み得る。光学フィルター１０は受光器４０と物体４８ｆとの間に配置されていてもよい。発光器４６は、光学フィルター１０の、受光器４０と同じ側に配置されていてもよい。発光器４６から透過された近赤外線４２ｂは近赤外波長を含んでもよく、光学フィルター１０を通して物体４８ｆへ実質的に透過され得る。光線４２ｂは物体４８によって反射され得、反射光線は物体４８ｆの光学特性によって変更され得る。反射光線４２は光学フィルター１０を通して受光器４０へ実質的に透過され得る。いくつかの例では、入射可視光線４４ｂは可視波長を含んでもよく、光学フィルター１０によって実質的に反射又は散乱され得、これにより、受光器４０及び発光器４６の一方又は両方は可視光線４４ａから少なくとも部分的に遮蔽される。諸例では、受光器は光学フィルター１０によって可視光線４４ｂから実質的に又は完全に遮蔽され得、近赤外線４２ｂの実質的に全てを受光し得る。
【００５８】
いくつかの例では、虹彩走査システムが図２Ｆの例示的な光学システムを含み得、例えば、物体４８ｆは、眼又は虹彩を含み、受光器４０は、発光器４６によって放射され、物体４８ｆによって跳ね返された近赤外光を受光する虹彩スキャナである。発光器４６は近赤外波長を放射することができるが、発光器４６はまた、発光器４６の存在を例えば使用者又は観察者に示し得る可視波長を放射することもできる。波長選択性層１６を含む物品は、発光器４６を視覚からカモフラージュするべく可視波長の透過を阻止するために用いられ得るが、波長選択性反射層１６は、一部の可視波長、例えば、可視波長のピーク又は帯域が透過させられることを可能にし得る。いくつかの例では、光学フィルター１０は、以上において図１ｉ〜図１ｋを参照して説明されたように、波長選択性反射層１６によって透過させられた可視波長の透過を遮断する波長選択性吸収層３４を含み得る。それゆえ、諸例では、光学フィルター１０は、３８０〜８００ｎｍにおいて０．１％未満の可視透過率、及び８３０〜９００ｎｍにおいて５０％より大きい近赤外透過率を有し得る。したがって、光学フィルター１０は、たとえ、発光器４６が可視波長を放射する場合であっても、発光器４６を視覚からカモフラージュし、その一方で、光学フィルター１０を横切って両方向に近赤外波長を透過させることによって、虹彩走査システムが虹彩を走査することを可能にし得る。いくつかの例では、図２Ｆの例示的な光学システムは、１つを超える光学フィルター１０を含み得る。例えば、第１の光学フィルターが発光器４６又は受光器４０に隣接して配置されていてもよく、第２の光学フィルターが物体４８ｆの主表面に隣接して配置されていてもよい。いくつかの例では、第１及び第２の光学フィルターはそれぞれ、同一又は異なる光学フィルターを含む。いくつかの例では、光学フィルター１０は再帰反射性フィルムを含み得るか、又は再帰反射経路を挟んで、又はそれに沿って配置され得る。いくつかの例では、物体４８ｆが再帰反射性フィルムを含み得る。虹彩走査システムが以上において図２Ｆを参照して説明されたが、いくつかの例では、図２Ｆの例は、視覚から隠蔽又はカモフラージュされることになる可視波長を放射しつつ、近赤外波長を識別のために使用する任意の生体認証又は識別システムを含み得る。例えば、図２Ｆの例示的なシステムは、指紋スキャナ、顔認識システム、又は熱認識システムを含み得る。
【００５９】
いくつかの実施形態では、図１Ａ〜１Ｋに示す物品１０ａ〜１０ｋは、発光器及び受光器の一方又は両方を含む電子デバイスなどの、物体に取り付けることができる構成要素として形成することができる。いくつかの実施形態では、物品１０ａ〜１０ｋは、物体に対して取り付け、取り外し、及び再取り付けすることができる。いくつかの実施形態では、物体は再帰反射性であり得る。物品１０ａ〜１０ｋは、例えば、電子デバイス、又はその他の物体、例えば、携帯電話、タブレット、ノートブックコンピュータ、自動車などの物体に適用することができるスキン又はフィルムであり得る。物品１０ａ〜１０ｋは装飾的なものであってもよく、物品上に配置されたテキスト、ロゴ及び／又はデザインを有してもよい。図２Ｇ及び図２Ｈは、それぞれ、物体２１０に適合するように構成された物品２００の正面図及び背面図を示す。図２Ｇ及び図２Ｈにおいて、物体２１０は携帯電話として表されており、物品２００は、携帯電話に適合する携帯電話カバーとして表されている。物品２００は、光学フィルターの波長選択性層を含む少なくとも１つ以上の区域２０１ａ、２０１ｂを含む。光学フィルターの波長選択性層は光を散乱及び／又は吸収し、発光器及び受光器（図２Ｇ及び図２Ｈには示されていない）の一方又は両方をカモフラージュする。いくつかの実施形態では、光学フィルターの波長選択性層は物品の大部分又は実質的に全てにわたって延在し、いくつかの実施形態では、物品の部分は光学フィルター層を含み、他の部分は光学フィルター層を含まず、不透明であってもよい。物品２００は、物品２００を物体２１０に取り付けることを容易にするために、クリングフィルム表面、接着剤、及び／又は取付構造を含むことができる。例えば、図２Ｇ及び図２Ｈに示す携帯電話カバー２００は、携帯電話に装着した際にプレスフィットをもたらす壁２０２ｂ及び／又はリップ２０２ａを含む取付構造を介して携帯電話２１０に取り付けられ得る。代替的に、物品２００は、プレスフィット構造以外の他の種類の取付構造、例えば、物品２００を物体２１０に取り付けるボルト又はねじを受け入れるように構成された孔などの、ボルト締め取付構造を用いて物体２１０に取り付けられ得る。
【００６０】
諸例では、光学フィルター１０は、少なくとも１つの取り外し可能又は再配置可能な層を含み得るか、あるいは光学フィルター１０は全体として取り外し又は再配置可能であり、そのため、光学フィルター１０は、光学フィルター１０の下の、又はそれに隣接する基板に対して取り外し又は再配置可能である。諸例では、光学フィルター１０の周囲は、発光器４６又は受光器４０の一方又は両方の周囲を越えて延びていてもよく、あるいは光学フィルター１０の主表面の面積は、発光器４６又は受光器４０の一方又は両方の表面積よりも大きいか小さくてもよい。諸例では、光学フィルター１０は、電子機器、回路、基板、センサ、送信機などの他の構成要素を、光学フィルターによってこれらの構成要素を視覚から遮蔽することによって、カモフラージュするように構成され得る。諸例では、１つ以上の発光器４６又は受光器４０、例えばアレイを、光学フィルター１０に隣接して配置することができるであろう。諸例では、発光器４６又は受光器４０の一方又は両方は、光学フィルター１０から、例えば、少なくとも１ｃｍ、又は１０ｃｍ、又は１ｍ、又は１０ｍ、又は１００ｍ、又は１ｋｍ、相対的に離れているか、あるいはなお更に離れていてもよい。図２Ａ〜図２Ｆでは、例えば、発光器４６及び受光器４０の一方又は両方と光学フィルター１０との間の、直接経路が示されているが、諸例では、発光器４６及び受光器４０の一方又は両方と光学フィルター１０との間の光は、光学的に導かれた経路、反射経路、又は屈折若しくはフィルタリングを含む光学的操作を含む経路、又は異なる光学媒体を通って進む経路を含む、非直接的経路をたどり得る。
【００６１】
このように、諸例では、光学フィルター１０は、受光器４０を可視波長から少なくとも部分的に遮蔽し、その一方で、受光器４０が近赤外波長を受光することを実質的に可能にするように構成され得る。例えば、光学フィルター１０は、受光器４０、発光器４６、又は物体４８のうちの１つ以上を隠蔽又はカモフラージュするように構成され得る。諸例では、光学フィルター１０は、例えば、以上において図２Ａ〜図２Ｆを参照して説明されたように、可視波長を散乱させることによって、受光器４０又は発光器４６の一方又は両方を視覚からカモフラージュするように構成され得る。
【００６２】
図３Ａ〜図３Ｄは、例示的な光学フィルターと、視認可能なパターン及び不可視の近赤外パターンを表示する電子ディスプレイとを含む例示的なシステムの概念図である。電荷結合素子（charge−coupled device、ＣＣＤ）などの撮像センサは近赤外区域内で検出するため、可視的に反射可能なグラフィックを含む標示を生成することが可能であろう。標示は、カメラによって検出可能である不可視画像を隠蔽することができるであろう。例えば、画像は、例えば、バーコード、２Ｄバーコード、又はＱＲコードなどの、信号又は情報を符号化する所定のパターンを含むことができるであろう。ＱＲコードの物理的サイズは、それらが包含し得る情報量を制限し得る。しかし、不可視ＱＲコードは、可視グラフィックを乱す、又は損なうことなく、標示と同じ物理的大きさを有することができるであろう。一例では、電子ディスプレイ６０は、ディスプレイ６０の背後に隠蔽されたそれぞれの可視及び近赤外発光器によって放射された可視及び近赤外光パターンを同時に表示する能力を有し得る。電子ディスプレイ６０は、以上において図１Ａ〜図１Ｅを参照して説明された例示的な光学フィルターで被覆されていてもよい。例えば、電子ディスプレイ６０は、図３Ｂに示すように、視認可能であるパターン６２と不可視の近赤外パターン６４とを同時に表示し得る。パターン６２は、相対的により小さいＱＲコード、又は相対的により小さい表示フットプリントを有する他のインダイシア（indicia）を含み得、パターン６４は、相対的により大きいＱＲコード、又は相対的により大きなフットプリントを有する他のインダイシアを含み得る。パターン６２は、光学フィルター（図示されていない）による可視波長の反射又は散乱の結果、視認可能になり得る。図３Ａにおいて見られるように、パターン６２のみが視認可能であり、パターン６４は、近赤外波長において比較的高い透明度で提示されている一方で、視覚に対して不可視のままとなり得る。それゆえ、近赤外波長を感知する能力を有するカメラは、十分な解像度で、例えば、パターン６４内に包含され得る情報を復号するのに十分な解像度で、パターン６４を感知することができる。図３Ｃに示す例では、所定のパターンのみがディスプレイ６０上で視認可能であり、その一方で、図３Ｄに示すように、近赤外カメラによってのみ検出可能な不可視の近赤外パターンがディスプレイ６０上に同時に表示され得る。それゆえ、３Ａ、３Ｂ、３Ｃ、及び３Ｄのそれぞれの例示的なシステムでは、例示的な光学フィルターを用いて、所定の可視パターンのみを見せつつ、近赤外パターンの発生源を隠蔽又はカモフラージュすることができる。一部の例では、不可視の近赤外パターン６４を用いて秘匿情報を符号化することができ、その一方で、視認可能なパターン６２を用いて、視認可能な情報、又は少なくとも、符号化可能であるが符号化しても視認可能な情報を提示することができる。例えば、パターン６２は、ウェブサイトなどの、情報の第１のセットを符号化することができ、その一方で、パターン６４は、ディスプレイ６０の位置などの、情報の第２のセットを符号化することができる。諸例では、電子ディスプレイ６０は、可視パターン、不可視パターン、又はその両方を表示し得る。諸例では、電子ディスプレイ６０は複数のパターンを表示し得る。諸例では、電子ディスプレイは、静的パターン又は動的パターンを表示し得る。それゆえ、例示的な光学フィルターは、高透明度の近赤外透過を有するカモフラージュをもたらし得る。
【００６３】
図４は例示的な技術のフローチャートである。例示的な技術は、発光器４６又は受光器４０の一方又は両方に隣接して光学フィルター１０を配置すること（５２）を含み得る。光学フィルター１０は、以上において図１Ａ〜図１Ｅ及び図２Ａ〜図２Ｅを参照して説明されたとおりの、波長選択性散乱層を含む。例示的な技術は任意選択的に、光学フィルター１０と発光器４６又は受光器４０の一方又は両方との間に反射層１６を配置すること（５４）を更に含み得る。光学フィルター１０は任意選択的に、発光器４６又は受光器４０の一方又は両方をカモフラージュし得る（５６）。光学フィルター１０は任意選択的に、発光器又は受光器の一方又は両方を可視波長から少なくとも部分的に遮蔽し得る（５８）。
【００６４】
上述された物品は多層フィルムを含み得るか、又は複数の層を含み得るが、いくつかの例では、１つ以上の層が、隣接する層に融合され得るか、又は隣接する層との可視的に不明瞭な段階的境界を形成し得る。いくつかの例では、多層フィルム又は物品は、認識可能な境界又は主表面が１つ以上の層を分離することなく、異なる層が隣接する層に移行するように処理することができる。いくつかの例では、層は、物理的に別個の又は離散的な層ではなく、所定の実質的に平面状又は湾曲状の幾何学的区域を意味し得る。
【００６５】
このように、本開示による例示的なシステム、物品、及び技術は、例えば可視波長を選択的に散乱又は反射させることによって可視波長の透過を減少させながら近赤外光を比較的高い透明度で透過させる例示的な波長選択性散乱層を含む例示的な光学物品を含み得る。
【００６６】
本開示に係る例示的な物品及び技術が、以下の非限定的実施形態及び実施例によって例示される。
【００６７】
実施形態
本発明の諸実施形態は、以下に列挙された項目を含む。
【００６８】
項目１．発光器又は受光器の一方又は両方と、
前記発光器又は前記受光器の一方又は両方に隣接する光学フィルターであって、前記光学フィルターは波長選択性散乱層を含み、前記波長選択性散乱層は約０．９未満の近赤外散乱比を有し、前記近赤外散乱比は、平均可視散乱に対する平均近赤外散乱の比であり、前記波長選択性散乱層は、約０．５より大きい可視反射ヘイズ率を有し、前記可視反射ヘイズ率は、平均可視全反射率に対する平均可視拡散反射率の比率である、光学フィルターと、を含むシステム。
【００６９】
項目２．波長選択性散乱層が約０．７未満の近赤外散乱比を有する、項目１に記載のシステム。
【００７０】
項目３．波長選択性散乱層が約０．６未満の近赤外散乱比を有する、項目１に記載のシステム。
【００７１】
項目４．波長選択性散乱層が、約０．６より大きい可視反射ヘイズ率を有する、項目１〜３のいずれか一項に記載のシステム。
【００７２】
項目５．波長選択性散乱層が、約０．７より大きい可視反射ヘイズ率を有する、項目１〜４のいずれか一項に記載のシステム。
【００７３】
項目６．発光器又は受光器の一方又は両方が近赤外域内の動作波長を有する、項目１〜５のいずれか一項に記載のシステム。
【００７４】
項目７．波長選択性散乱層が入射可視光の約５０％未満を透過させ、波長選択性散乱層が入射近赤外光の約５０％超を透過させる、項目１〜６のいずれか一項に記載のシステム。
【００７５】
項目８．波長選択性散乱層が入射可視光の約５０％超を散乱させる、項目１〜７のいずれか一項に記載のシステム。
【００７６】
項目９．波長選択性散乱層が入射可視光の約５０％超を白色光として散乱させる、項目１〜８のいずれか一項に記載のシステム。
【００７７】
項目１０．波長選択性散乱層が第１の屈折率を有する光学媒体を含み、この光学媒体が複数の粒子を含み、これらの複数の粒子が第２の屈折率及び約５μｍ未満の平均粒径を有し、第１の屈折率と第２の屈折率との絶対差が約０．１未満である、項目１〜９のいずれか一項に記載のシステム。
【００７８】
項目１１．波長選択性散乱層が第１の屈折率を有する光学媒体を含み、この光学媒体が複数の粒子を含み、これらの複数の粒子が第２の屈折率及び約１μｍ未満の平均粒径を有し、第１の屈折率と第２の屈折率との絶対差が約０．２未満である、項目１〜９のいずれか一項に記載のシステム。
【００７９】
項目１２．波長選択性散乱層が第１の屈折率を有する光学媒体を含み、この光学媒体が複数の粒子を含み、これらの複数の粒子が第２の屈折率及び約０．５μｍ未満の平均粒径を有し、第１の屈折率と第２の屈折率との絶対差が約０．４未満である、項目１〜９のいずれか一項に記載のシステム。
【００８０】
項目１３．波長選択性散乱層が第１の屈折率を有する光学媒体を含み、この光学媒体が複数の粒子を含み、これらの複数の粒子が第２の屈折率及び約０．３μｍ未満の平均粒径を有し、第１の屈折率と第２の屈折率との絶対差が約０．６未満である、項目１〜９のいずれか一項に記載のシステム。
【００８１】
項目１４．波長選択性散乱層が第１の屈折率を有する光学媒体を含み、この光学媒体が複数の粒子を含み、これらの複数の粒子が第２の屈折率及び約０．２μｍ未満の平均粒径を有し、第１の屈折率と第２の屈折率との絶対差が約１．８未満である、項目１〜９のいずれか一項に記載のシステム。
【００８２】
項目１５．波長選択性散乱層が第１の屈折率を有する光学媒体を含み、この光学媒体が複数の粒子を含み、これらの複数の粒子が第２の屈折率を有し、複数の粒子の平均粒径、第１の屈折率、及び第２の屈折率が図１５の線８２の下の区域から選択される、項目１〜９のいずれか一項に記載のシステム。
【００８３】
項目１６．波長選択性散乱層が第１の屈折率を有する光学媒体を含み、この光学媒体が複数の粒子を含み、これらの複数の粒子が第２の屈折率を有し、複数の粒子の平均粒径、第１の屈折率、及び第２の屈折率が図１５の線８４の下の区域から選択される、項目１〜９のいずれか一項に記載のシステム。
【００８４】
項目１７．波長選択性散乱層が第１の屈折率を有する光学媒体を含み、この光学媒体が複数の粒子を含み、これらの複数の粒子が第２の屈折率を有し、複数の粒子の平均粒径、第１の屈折率、及び第２の屈折率が図１５の線８６の下の区域から選択される、項目１〜９のいずれか一項に記載のシステム。
【００８５】
項目１８．波長選択性散乱層が第１の屈折率を有する光学媒体を含み、この光学媒体が複数の粒子を含み、これらの複数の粒子が第２の屈折率を有し、複数の粒子の平均粒径、第１の屈折率、及び第２の屈折率が図１５の線８８の下の区域から選択される、項目１〜９のいずれか一項に記載のシステム。
【００８６】
項目１９．波長選択性散乱層が少なくとも２５％の可視ヘイズを有する、項目１〜１８のいずれか一項に記載のシステム。
【００８７】
項目２０．光学フィルターが表面光学微細構造を含む、項目１〜１９のいずれか一項に記載のシステム。
【００８８】
項目２１．発光器が近赤外ＬＥＤ又は近赤外レーザを含む、項目１〜２０のいずれか一項に記載のシステム。
【００８９】
項目２２．受光器が、近赤外カメラ、又は近赤外受光帯域を有する光センサを含む、項目１〜２１のいずれか一項に記載のシステム。
【００９０】
項目２３．波長選択性散乱層が、バインダー、複数の粒子、及び複数の相互接続空隙を含み、波長選択性散乱層内における複数の相互接続空隙の体積分率が約２０％以上であり、複数の粒子に対するバインダーの重量比が約１：２以上である、項目１〜９のいずれか一項に記載のシステム。
【００９１】
項目２４．光学フィルターが反射層を含む、項目１〜２３のいずれか一項に記載のシステム。
【００９２】
項目２５．光学フィルターがビーズ状の拡散層を含む、項目１〜２３のいずれか一項に記載のシステム。
【００９３】
項目２６．光学フィルターが、受光器を可視波長から少なくとも部分的に遮蔽し、その一方で、受光器が近赤外波長を受光することを実質的に可能にするように構成されている、項目１〜２５のいずれか一項に記載のシステム。
【００９４】
項目２７．光学フィルターが、受光器又は発光器の一方又は両方を視覚からカモフラージュするように構成されている、項目１〜２６のいずれか一項に記載のシステム。
【００９５】
項目２８．光学フィルターが、可視波長を散乱させることによって受光器又は発光器の一方又は両方を視覚から少なくとも部分的にカモフラージュするように構成されている、項目２７に記載のシステム。
【００９６】
項目２９．発光器又は受光器の一方又は両方に隣接して光学フィルターを配置することを含む方法であって、光学フィルターは波長選択性散乱層を含み、この波長選択性散乱層は約０．９未満の近赤外散乱比を有し、この近赤外散乱比は、平均可視散乱に対する平均近赤外散乱の比であり、波長選択性散乱層は、約０．５より大きい可視反射ヘイズ率を有し、この可視反射ヘイズ率は、平均可視全反射率に対する平均可視拡散反射率の比率である、方法。
【００９７】
項目３０．光学フィルターと発光器又は受光器の一方又は両方との間に反射層を配置することを更に含む、項目２９に記載の方法。
【００９８】
項目３１．発光器又は受光器の一方又は両方を少なくとも部分的にカモフラージュすることを含む方法であって、カモフラージュすることは項目２９又は３０に記載の方法を含む、方法。
【００９９】
項目３２．発光器又は受光器の一方又は両方を可視波長から少なくとも部分的に遮蔽することを含む方法であって、遮蔽することは項目２９又は３０に記載の方法を含む、方法。
【０１００】
項目３３．波長選択性散乱層が入射可視光の約５０％超を散乱させる、項目２９〜３２のいずれか一項に記載の方法。
【０１０１】
項目３４．波長選択性散乱層が入射可視光の約５０％超を白色光として散乱させる、項目３３に記載の方法。
【０１０２】
項目３５．光学フィルターを含む物品であって、前記光学フィルターは波長選択性散乱層を含み、前記波長選択性散乱層は約０．９未満の近赤外散乱比を有し、前記近赤外散乱比は、平均可視散乱に対する平均近赤外散乱の比であり、前記波長選択性散乱層は、約０．５より大きい可視反射ヘイズ率を有し、前記可視反射ヘイズ率は、平均可視全反射率に対する平均可視拡散反射率の比率である、物品。
【０１０３】
項目３６．波長選択性散乱層が約０．７未満の近赤外散乱比を有する、項目３５に記載の物品。
【０１０４】
項目３７．波長選択性散乱層が約０．６未満の近赤外散乱比を有する、項目３６に記載の物品。
【０１０５】
項目３８．波長選択性散乱層が、約０．６より大きい可視反射ヘイズ率を有する、項目３５〜３７のいずれか一項に記載の物品。
【０１０６】
項目３９．波長選択性散乱層が、約０．７より大きい可視反射ヘイズ率を有する、項目３５〜３７のいずれか一項に記載の物品。
【０１０７】
項目４０．波長選択性散乱層が入射可視光の約５０％未満を透過させ、波長選択性散乱層が入射近赤外光の約５０％超を透過させる、項目３５〜３９のいずれか一項に記載の物品。
【０１０８】
項目４１．波長選択性散乱層が入射可視光の約５０％超を散乱させる、項目３５〜４０のいずれか一項に記載の物品。
【０１０９】
項目４２．波長選択性散乱層が入射可視光の約５０％超を白色光として散乱させる、項目３５〜４０のいずれか一項に記載の物品。
【０１１０】
項目４３．波長選択性散乱層が第１の屈折率を有する光学媒体を含み、この光学媒体が複数の粒子を含み、これらの複数の粒子が第２の屈折率及び約５μｍ未満の平均粒径を有し、第１の屈折率と第２の屈折率との絶対差が約０．１未満である、項目３５〜４２のいずれか一項に記載の物品。
【０１１１】
項目４４．波長選択性散乱層が第１の屈折率を有する光学媒体を含み、この光学媒体が複数の粒子を含み、これらの複数の粒子が第２の屈折率及び約１μｍ未満の平均粒径を有し、第１の屈折率と第２の屈折率との絶対差が約０．２未満である、項目３５〜４２のいずれか一項に記載の物品。
【０１１２】
項目４５．波長選択性散乱層が第１の屈折率を有する光学媒体を含み、この光学媒体が複数の粒子を含み、これらの複数の粒子が第２の屈折率及び約０．５μｍ未満の平均粒径を有し、第１の屈折率と第２の屈折率との絶対差が約０．４未満である、項目３５〜４２のいずれか一項に記載の物品。
【０１１３】
項目４６．波長選択性散乱層が第１の屈折率を有する光学媒体を含み、この光学媒体が複数の粒子を含み、これらの複数の粒子が第２の屈折率及び約０．３μｍ未満の平均粒径を有し、第１の屈折率と第２の屈折率との絶対差が約０．６未満である、項目３５〜４２のいずれか一項に記載の物品。
【０１１４】
項目４７．波長選択性散乱層が第１の屈折率を有する光学媒体を含み、この光学媒体が複数の粒子を含み、これらの複数の粒子が第２の屈折率及び約０．２μｍ未満の平均粒径を有し、第１の屈折率と第２の屈折率との絶対差が約１．８未満である、項目３５〜４２のいずれか一項に記載の物品。
【０１１５】
項目４８．波長選択性散乱層が第１の屈折率を有する光学媒体を含み、この光学媒体が複数の粒子を含み、これらの複数の粒子が第２の屈折率を有し、複数の粒子の平均粒径、第１の屈折率、及び第２の屈折率が図１５の線８２の下の区域から選択される、項目３５〜４２のいずれか一項に記載の物品。
【０１１６】
項目４９．波長選択性散乱層が第１の屈折率を有する光学媒体を含み、この光学媒体が複数の粒子を含み、これらの複数の粒子が第２の屈折率を有し、複数の粒子の平均粒径、第１の屈折率、及び第２の屈折率が図１５の線８４の下の区域から選択される、項目３５〜４２のいずれか一項に記載の物品。
【０１１７】
項目５０．波長選択性散乱層が第１の屈折率を有する光学媒体を含み、この光学媒体が複数の粒子を含み、これらの複数の粒子が第２の屈折率を有し、複数の粒子の平均粒径、第１の屈折率、及び第２の屈折率が図１５の線８６の下の区域から選択される、項目３５〜４２のいずれか一項に記載の物品。
【０１１８】
項目５１．波長選択性散乱層が第１の屈折率を有する光学媒体を含み、この光学媒体が複数の粒子を含み、これらの複数の粒子が第２の屈折率を有し、複数の粒子の平均粒径、第１の屈折率、及び第２の屈折率が図１５の線８８の下の区域から選択される、項目３５〜４２のいずれか一項に記載の物品。
【０１１９】
項目５２．波長選択性散乱層が少なくとも２５％の可視ヘイズを有する、項目３５〜５１のいずれか一項に記載の物品。
【０１２０】
項目５３．光学フィルターが表面光学微細構造を含む、項目３５〜５２のいずれか一項に記載の物品。
【０１２１】
項目５４．波長選択性散乱層が、バインダー、複数の粒子、及び複数の相互接続空隙を含み、波長選択性散乱層内における複数の相互接続空隙の体積分率が約２０％以上であり、複数の粒子に対するバインダーの重量比が約１：２以上である、項目３５〜４２のいずれか一項に記載の物品。
【０１２２】
項目５５．光学フィルターが反射層を含む、項目３５〜５４のいずれか一項に記載の物品。
【０１２３】
項目５６．光学フィルターがビーズ状の拡散層を含む、項目３５〜５５のいずれか一項に記載の物品。
【０１２４】
項目５７．光学フィルターが、受光器を可視波長から少なくとも部分的に遮蔽し、その一方で、受光器が近赤外波長を少なくとも部分的に受光することを可能にするように構成されている、項目３５〜５６のいずれか一項に記載の物品。
【０１２５】
項目５８．光学フィルターが、受光器及び発光器の一方又は両方を視覚から少なくとも部分的にカモフラージュするように構成されている、項目３５〜５６のいずれか一項に記載の物品。
【０１２６】
項目５９．光学フィルターが、可視波長を少なくとも部分的に散乱させることによって受光器又は発光器の一方又は両方を視覚から少なくとも部分的にカモフラージュするように構成されている、項目５８に記載の物品。
【０１２７】
項目６０．光学フィルターが、波長選択性散乱層に隣接するインク受容コーティングを含む、項目３５〜５９のいずれか一項に記載の物品。
【０１２８】
項目６１．光学フィルターが、インク受容コーティング上に配置されたインクパターンを含む、項目３５〜６０のいずれか一項に記載の物品。
【０１２９】
項目６２．光学フィルターがシーラント層を含む、項目３５〜６１のいずれか一項に記載の物品。
【０１３０】
項目６３．光学フィルターが保護コーティングを含む、項目３５〜６２のいずれか一項に記載の物品。
【０１３１】
項目６４．波長選択性散乱層が少なくとも５０％の全可視反射率を有する、項目３５〜６３のいずれか一項に記載の物品。
【０１３２】
項目６５．波長選択性散乱層が少なくとも６０％の全可視反射率を有する、項目６４に記載の物品。
【０１３３】
項目６６．波長選択性散乱層が少なくとも７０％の全可視反射率を有する、項目６５に記載の物品。
【０１３４】
項目６７．光学フィルターを含む物品であって、前記光学フィルターは波長選択性散乱層を含み、前記波長選択性散乱層が６０％未満の平均近赤外散乱を有し、前記波長選択性散乱層が、１０％より大きい平均可視散乱を有し、％全可視反射率と％拡散可視反射率との差が２０未満である、物品。
【０１３５】
項目６８．波長選択性散乱層が４０％未満の平均近赤外散乱を有し、波長選択性散乱層が、５８％より大きい平均可視散乱を有し、％全可視反射率と％拡散可視反射率との差が１８未満である、項目６７に記載の物品。
【０１３６】
項目６９．発光器又は受光器の一方又は両方と、
発光器又は受光器の一方又は両方に隣接する光学フィルターであって、
波長選択性散乱層であって、この波長選択性散乱層は、可視波長を実質的に散乱させるように構成されている、波長選択性散乱層と、
波長選択性反射層と、
少なくとも１つの波長選択性吸収層と、を含み、波長選択性散乱層、
波長選択性反射層、及び
少なくとも１つの波長選択性吸収層のそれぞれは、近赤外波長を透過させるように構成されている、光学フィルターと、を含む、システム。
【０１３７】
項目７０．光学フィルターが、５％未満の可視透過率、及び８３０ｎｍより大きい波長に対する５％より大きい近赤外透過率を有する、項目６９に記載のシステム。
【０１３８】
項目７１．光学フィルターが１％未満の可視透過率を有する、項目７０に記載のシステム。
【０１３９】
項目７２．光学フィルターが、８３０ｎｍより大きい波長に対する１０％より大きい近赤外透過率を有する、項目７０又は７１に記載のシステム。
【０１４０】
項目７３．光学フィルターが、８５０ｎｍより大きい波長に対する２０％より大きい近赤外透過率を有する、項目７２に記載のシステム。
【０１４１】
項目７４．光学フィルターが、８７０ｎｍより大きい波長に対する５０％より大きい近赤外透過率を有する、項目７３に記載のシステム。
【０１４２】
項目７５．光学フィルターが、９００ｎｍより大きい波長に対する５０％より大きい近赤外透過率を有する、項目７４に記載のシステム。
【０１４３】
項目７６．光学フィルターが、９００ｎｍより大きい波長に対する７５％より大きい平均近赤外透過率を有する、項目７５に記載のシステム。
【０１４４】
項目７７．波長選択性散乱層が約０．９未満の近赤外散乱比を有し、近赤外散乱比は、平均可視散乱に対する平均近赤外散乱の比であり、波長選択性散乱層が、約０．５より大きい可視反射ヘイズ率を有し、可視反射ヘイズ率は、平均可視全反射率に対する平均可視拡散反射率の比率である、項目６９〜７６のいずれか一項に記載のシステム。
【０１４５】
項目７８．波長選択性散乱層が６０％未満の平均近赤外散乱を有し、波長選択性散乱層が、１０％より大きい平均可視散乱を有し、％全可視反射率と％拡散可視反射率との差が２０未満である、項目６９〜７６のいずれか一項に記載のシステム。
【０１４６】
項目７９．波長選択性散乱層が入射可視光の約５０％未満を透過させ、波長選択性散乱層が入射近赤外光の約５０％超を透過させる、項目６９〜７６のいずれか一項に記載のシステム。
【０１４７】
項目８０．波長選択性散乱層が、バインダー、複数の粒子、及び複数の相互接続空隙を含み、波長選択性散乱層内における複数の相互接続空隙の体積分率が約２０％以上であり、複数の粒子に対するバインダーの重量比が約１：２以上である、項目６９〜７９のいずれか一項に記載のシステム。
【０１４８】
項目８１．発光器が近赤外ＬＥＤ又は近赤外レーザを含む、項目６９〜８０のいずれか一項に記載のシステム。
【０１４９】
項目８２．受光器が、近赤外カメラ、又は近赤外受光帯域を有する光センサを含む、項目６９〜８１のいずれか一項に記載のシステム。
【０１５０】
項目８３．反射層が多層光学フィルムを含む、項目６９〜８２のいずれか一項に記載のシステム。
【０１５１】
項目８４．反射層が波長選択性干渉フィルターを含む、項目６９〜８３のいずれか一項に記載のシステム。
【０１５２】
項目８５．光学フィルターが基板層上に配置されている、項目６９〜８４のいずれか一項に記載のシステム。
【０１５３】
項目８６．光学フィルターが、受光器を可視波長から少なくとも部分的に遮蔽し、その一方で、受光器が近赤外波長を受光することを実質的に可能にするように構成されている、項目６９〜８５のいずれか一項に記載のシステム。
【０１５４】
項目８７．光学フィルターが、受光器又は発光器の一方又は両方を視覚からカモフラージュするように構成されている、項目６９〜８６のいずれか一項に記載のシステム。
【０１５５】
項目８８．光学フィルターが、可視波長を散乱させることによって受光器又は発光器の一方又は両方を視覚から少なくとも部分的にカモフラージュするように構成されている、項目８７に記載のシステム。
【０１５６】
項目８９．波長選択性吸収層が波長選択性散乱層と波長選択性反射層との間にあり、波長選択性吸収層が、全近赤外透過率を実質的に低下させることなく、光学フィルターの全可視反射率を所定の大きさだけ低下させるように構成されている、項目６９〜８８のいずれか一項に記載のシステム。
【０１５７】
項目９０．波長選択性反射層が波長選択性散乱層と波長選択性吸収層との間にあり、波長選択性吸収層が、全近赤外反射率を実質的に低下させることなく、光学フィルターの主表面の区域にわたって全可視反射率を均一に低下させるように構成されている、項目６９〜８８のいずれか一項に記載のシステム。
【０１５８】
項目９１．光学フィルターを含む物品であって、光学フィルターは、
波長選択性散乱層であって、この波長選択性散乱層は、可視波長を実質的に散乱させるように構成されている、波長選択性散乱層と、
波長選択性反射層と、
少なくとも１つの波長選択性吸収層と、を含み、波長選択性散乱層、
波長選択性反射層、及び
少なくとも１つの波長選択性吸収層のそれぞれは、近赤外波長を透過させるように構成されている、物品。
【０１５９】
項目９２．光学フィルターが、５％未満の可視透過率、及び８３０ｎｍより大きい波長に対する５％より大きい近赤外透過率を有する、項目９１に記載の物品。
【０１６０】
項目９３．光学フィルターが１％未満の可視透過率を有する、項目９２に記載の物品。
【０１６１】
項目９４．光学フィルターが、８３０ｎｍより大きい波長に対する１０％より大きい近赤外透過率を有する、項目９２又は９３に記載の物品。
【０１６２】
項目９５．光学フィルターが、８５０ｎｍより大きい波長に対する２０％より大きい近赤外透過率を有する、項目９４に記載の物品。
【０１６３】
項目９６．光学フィルターが、８７０ｎｍより大きい波長に対する５０％より大きい近赤外透過率を有する、項目９５に記載の物品。
【０１６４】
項目９７．光学フィルターが、９００ｎｍより大きい波長に対する５０％より大きい近赤外透過率を有する、項目９６に記載の物品。
【０１６５】
項目９８．光学フィルターが、９００ｎｍより大きい波長に対する７５％より大きい平均近赤外透過率を有する、項目９７に記載の物品。
【０１６６】
項目９９．波長選択性散乱層が約０．９未満の近赤外散乱比を有し、近赤外散乱比は、平均可視散乱に対する平均近赤外散乱の比であり、波長選択性散乱層が、約０．５より大きい可視反射ヘイズ率を有し、可視反射ヘイズ率は、平均可視全反射率に対する平均可視拡散反射率の比率である、項目９１〜９８のいずれか一項に記載の物品。
【０１６７】
項目１００．波長選択性散乱層が６０％未満の平均近赤外散乱を有し、波長選択性散乱層が、１０％より大きい平均可視散乱を有し、％全可視反射率と％拡散可視反射率との差が２０未満である、項目９１〜９９のいずれか一項に記載の物品。
【０１６８】
項目１０１．波長選択性散乱層が入射可視光の約５０％未満を透過させ、波長選択性散乱層が入射近赤外光の約５０％超を透過させる、項目９１〜１００のいずれか一項に記載の物品。
【０１６９】
項目１０２．波長選択性散乱層が、バインダー、複数の粒子、及び複数の相互接続空隙を含み、波長選択性散乱層内における複数の相互接続空隙の体積分率が約２０％以上であり、複数の粒子に対するバインダーの重量比が約１：２以上である、項目９１〜１０１のいずれか一項に記載の物品。
【０１７０】
項目１０３．反射層が多層光学フィルムを含む、項目９１〜１０２のいずれか一項に記載の物品。
【０１７１】
項目１０４．反射層が波長選択性干渉フィルターを含む、項目９１〜１０３のいずれか一項に記載の物品。
【０１７２】
項目１０５．光学フィルターが基板層上に配置されている、項目９１〜１０４のいずれか一項に記載の物品。
【０１７３】
項目１０６．光学フィルターが、波長選択性散乱層に隣接するインク受容コーティングを含む、項目９１〜１０５のいずれか一項に記載の物品。
【０１７４】
項目１０７．光学フィルターが、インク受容コーティング上に配置されたインクパターンを含む、項目１０６に記載の物品。
【０１７５】
項目１０８．光学フィルターがシーラント層を含む、項目９１〜１０７のいずれか一項に記載の物品。
【０１７６】
項目１０９．光学フィルターが保護コーティングを含む、項目９１〜１０７のいずれか一項に記載の物品。
【０１７７】
項目１１０．波長選択性吸収層が波長選択性散乱層と波長選択性反射層との間にあり、波長選択性吸収層が、全近赤外透過率を実質的に低下させることなく、光学フィルターの全可視反射率を所定の大きさだけ低下させるように構成されている、項目９１〜１０９のいずれか一項に記載の物品。
【０１７８】
項目１１１．波長選択性反射層が波長選択性散乱層と波長選択性吸収層との間にあり、波長選択性吸収層が、全近赤外反射率を実質的に低下させることなく、光学フィルターの主表面の領域にわたって全可視反射率を均一に低下させるように構成されている、項目９１〜１０９のいずれか一項に記載の物品。
【０１７９】
項目１１２．発光器又は受光器の一方又は両方と、
発光器又は受光器の一方又は両方に隣接する光学フィルターであって、
波長選択性反射層と、
少なくとも１つの波長選択性吸収層と、を含み、波長選択性反射層、及び
少なくとも１つの波長選択性吸収層のそれぞれは、近赤外波長を透過させるように構成されており、光学フィルターは、３８０〜８００ｎｍにおいて０．１％未満の可視透過率、及び８３０〜９００ｎｍにおいて５０％より大きい近赤外透過率を有する、光学フィルターと、を含む、システム。
【０１８０】
項目１１３．光学フィルターが、３８０〜８００ｎｍにおいて０．０１％未満の可視透過率、並びに８３０〜９００ｎｍにおいて７５％より大きい近赤外透過率を有する、項目１１２に記載のシステム。
【０１８１】
項目１１４．発光器が近赤外ＬＥＤ又は近赤外レーザを含む、項目１１２又は１１３に記載のシステム。
【０１８２】
項目１１５．受光器が、近赤外カメラ、又は近赤外受光帯域を有する光センサを含む、項目１１２〜１１４のいずれか一項に記載のシステム。
【０１８３】
項目１１６．受光器が虹彩走査システムを含む、項目１１２〜１１５のいずれか一項に記載のシステム。
【０１８４】
項目１１７．項目１１２〜１１６のいずれか一項に記載のシステムを含む、虹彩ベースの識別システムを含むシステム。
【０１８５】
項目１１８．反射層が波長選択性干渉フィルターを含む、項目１１２〜１１７のいずれか一項に記載のシステム。
【０１８６】
項目１１９．反射層が多層光学フィルムを含む、項目１１２〜１１８のいずれか一項に記載のシステム。
【０１８７】
項目１２０．光学フィルターが基板層上に配置されている、項目１１２〜１１９のいずれか一項に記載のシステム。
【０１８８】
項目１２１．光学フィルターが、受光器を可視波長から少なくとも部分的に遮蔽し、その一方で、受光器が近赤外波長を受光することを実質的に可能にするように構成されている、項目１１２〜１２０のいずれか一項に記載のシステム。
【０１８９】
項目１２２．光学フィルターが、受光器又は発光器の一方又は両方を視覚からカモフラージュするように構成されている、項目１１２〜１２１のいずれか一項に記載のシステム。
【０１９０】
項目１２３．少なくとも１つの波長選択性吸収層が第１の波長選択性吸収層及び第２の波長選択性吸収層を含み、波長選択性反射層が第１の波長選択性吸収層と第２の波長選択性吸収層との間にある、項目１１２〜１２２のいずれか一項に記載のシステム。
【０１９１】
項目１２４．光学フィルターを含む物品であって、光学フィルターは、
波長選択性反射層と、
少なくとも１つの波長選択性吸収層と、を含み、波長選択性反射層、及び
少なくとも１つの波長選択性吸収層のそれぞれは、近赤外波長を透過させるように構成されており、光学フィルターは、３８０〜８００ｎｍにおいて０．１％未満の可視透過率、及び８３０〜９００ｎｍにおいて５０％より大きい近赤外透過率を有する、物品。
【０１９２】
項目１２５．光学フィルターが、３８０〜８００ｎｍにおいて０．０１％未満の可視透過率、並びに８３０〜９００ｎｍにおいて７５％より大きい近赤外透過率を有する、項目１２４に記載の物品。
【０１９３】
項目１２６．反射層が波長選択性干渉フィルターを含む、項目１２４又は１２５に記載の物品。
【０１９４】
項目１２７．反射層が多層光学フィルムを含む、項目１２４〜１２６のいずれか一項に記載の物品。
【０１９５】
項目１２８．光学フィルターが基板層上に配置されている、項目１２４〜１２７のいずれか一項に記載の物品。
【０１９６】
項目１２９．少なくとも１つの波長選択性吸収層が第１の波長選択性吸収層及び第２の波長選択性吸収層を含み、波長選択性反射層が第１の波長選択性吸収層と第２の波長選択性吸収層との間にある、項目１２４〜１２８のいずれか一項に記載の物品。
【０１９７】
項目１３０．光学フィルターがシーラント層を含む、項目１２４〜１３０のいずれか一項に記載の物品。
【０１９８】
項目１３１．光学フィルターが保護コーティングを含む、項目１２４〜１３０のいずれか一項に記載の物品。
【０１９９】
項目１３２．波長選択性吸収層が、波長選択性染料又は波長選択性顔料の一方又は両方を含む、項目１２４〜１３１のいずれか一項に記載の物品。
【０２００】
項目１３３．波長選択性吸収層が、波長選択性染料又は波長選択性顔料の一方又は両方を含む、項目６９〜９０のいずれか一項に記載のシステム。
【０２０１】
項目１３４．波長選択性吸収層が、波長選択性染料又は波長選択性顔料の一方又は両方を含む、項目９１〜１１１のいずれか一項に記載の物品。
【０２０２】
項目１３５．波長選択性吸収層が、波長選択性染料又は波長選択性顔料の一方又は両方を含む、項目１１２〜１２３のいずれか一項に記載のシステム。
【０２０３】
項目１３６．光学フィルターを含む物品であって、光学フィルターは、
波長選択性反射層と、
少なくとも１つの波長選択性吸収層と、を含み、光学フィルターは、４００ｎｍ〜７００ｎｍの波長に対して約３０％未満の平均可視透過率、及び８３０ｎｍ〜９００ｎｍの波長に対して約３０％より大きい平均近赤外透過率を有する、物品。
【０２０４】
項目１３７．４００ｎｍ〜７００ｎｍの波長に対する平均可視透過率が約５％未満である、項目１３６に記載の物品。
【０２０５】
項目１３８．８３０ｎｍ〜９００ｎｍの波長に対する平均近赤外透過率が約５０％より大きい、項目１３６又は１３７に記載の物品。
【０２０６】
項目１３９．波長選択性反射層が干渉フィルターを含む、項目１３６〜１３８のいずれか一項に記載の物品。
【０２０７】
項目１４０．波長選択性反射層が多層光学フィルムを含む、項目１３６〜１３８のいずれか一項に記載の物品。
【０２０８】
項目１４１．波長選択性反射層が反射型偏光子を含む、項目１３６〜１３８のいずれか一項に記載の物品。
【０２０９】
項目１４２．波長選択性吸収層が、波長選択性染料及び波長選択性顔料の一方又は両方を含む、項目１３６〜１４１のいずれか一項に記載の物品。
【０２１０】
項目１４３．波長選択性吸収層が多孔質層を含み、波長選択性染料及び波長選択性顔料の一方又は両方が多孔質層の細孔内に配置されている、項目１４２に記載の物品。
【０２１１】
項目１４４．波長選択性染料及び波長選択性顔料の一方又は両方が第１のスペクトル範囲内の光を吸収し、異なる第２のスペクトル範囲内の光を再放射する、項目１４２に記載の物品。
【０２１２】
項目１４５．少なくとも１つの波長選択性吸収層が第１の波長選択性吸収層及び第２の波長選択性吸収層を含み、波長選択性反射層が第１の波長選択性吸収層と第２の波長選択性吸収層との間にある、項目１３６〜１４４のいずれか一項に記載の物品。
【０２１３】
項目１４６．第１の波長選択性吸収層が、第２の波長選択性吸収層と異なる光学特性を有する、項目１４５に記載の物品。
【０２１４】
項目１４７．
第１の波長選択性吸収層が黒色染料及び黒色顔料の一方又は両方を含み、
第２の波長選択性吸収層がカラー染料及びカラー顔料の一方又は両方を含む、
項目１４６に記載の物品。
【０２１５】
項目１４８．カラー染料及びカラー顔料が、シアン成分、マゼンタ成分、及び黄色成分のうちの１つ以上を含む、項目１４７に記載の物品。
【０２１６】
項目１４９．光学フィルターがシーラント層を含む、項目１３６〜１４８のいずれか一項に記載の物品。
【０２１７】
項目１５０．波長選択性吸収層がシーラント層上に配置されている、項目１４９に記載の物品。
【０２１８】
項目１５１．波長選択性吸収層がシーラント層上にコーティング又は印刷されている、項目１５０に記載の物品。
【０２１９】
項目１５２．波長選択性吸収層が、４００ｎｍ〜７００ｎｍの波長の約５０％未満を散乱させ、８３０ｎｍ〜９００ｎｍの波長の約５０％未満を散乱させる、項目１３６〜１５１のいずれか一項に記載の物品。
【０２２０】
項目１５３．波長選択性吸収層が、４００ｎｍ〜７００ｎｍの波長の約３０％未満を散乱させ、８３０ｎｍ〜９００ｎｍの波長の約３０％未満を散乱させる、項目５２に記載の物品。
【０２２１】
項目１５４．波長選択性吸収層が、８３０ｎｍ〜９００ｎｍの近赤外波長内で散乱させられた光と比べて、４００ｎｍ〜７００ｎｍの可視波長内でより多くの光を散乱させる、項目１３６〜１５３のいずれか一項に記載の物品。
【０２２２】
項目１５５．波長選択性吸収層が、８００ｎｍ〜１２００ｎｍの近赤外波長内で散乱させられた光と比べて、４００ｎｍ〜７００ｎｍの可視波長内でより多くの光を散乱させる、項目１３６〜１５３のいずれか一項に記載の物品。
【０２２３】
項目１５６．波長選択性吸収層が、９００ｎｍ〜９８０ｎｍの近赤外波長内で散乱させられた光と比べて、４００ｎｍ〜７００ｎｍの可視波長内でより多くの光を散乱させる、項目１３６〜１５３のいずれか一項に記載の物品。
【０２２４】
項目１５７．波長選択性吸収層が印刷層である、項目１３６〜１５６のいずれか一項に記載の物品。
【０２２５】
項目１５８．波長選択性吸収層が別の層上のコーティングを含む、項目１３６〜１５６のいずれか一項に記載の物品。
【０２２６】
項目１５９．波長選択性散乱層を更に含む、項目１３６〜１５８のいずれか一項に記載の物品。
【０２２７】
項目１６０．波長選択性吸収層が波長選択性散乱層上に配置されている、項目１５９に記載の物品。
【０２２８】
項目１６１．波長選択性吸収層が波長選択性散乱層上にコーティングされている、項目１５９に記載の物品。
【０２２９】
項目１６２．波長選択性吸収層が波長選択性散乱層上に印刷されている、項目１５９に記載の物品。
【０２３０】
項目１６３．光学フィルターがフレキシブルである、項目１３６〜１６２のいずれか一項に記載の物品。
【０２３１】
項目１６４．光学フィルターが３次元形状を有する、項目１３６〜１６３のいずれか一項に記載の物品。
【０２３２】
項目１６５．基板を更に備えている、項目１３６〜１６４のいずれか一項に記載の物品。
【０２３３】
項目１６６．基板が、ガラス及びポリマーのうちの少なくとも一方を含む、項目１６５に記載の物品。
【０２３４】
項目１６７．基板が３次元基板である、項目１６５に記載の物品。
【０２３５】
項目１６８．物品が３次元形状を有し、物品を物体に取り付けるように構成された１つ以上の取付構造を含む、項目１３６〜１６７のいずれか一項に記載の物品。
【０２３６】
項目１６９．取付構造が１つ以上のプレスフィット取付構造を含む、項目１６８に記載の物品。
【０２３７】
項目１７０．物体が電子構成要素である、項目１６８に記載の物品。
【０２３８】
項目１７１．光学フィルターが、４００ｎｍ〜７００ｎｍの全波長に対して約３０％未満の可視透過率、及び８３０ｎｍ〜９００ｎｍの全波長に対して約３０％より大きい近赤外透過率を有する、項目１３６〜１７０のいずれか一項に記載の物品。
【０２３９】
項目１７２．光学フィルターが、８００ｎｍ〜１２００ｎｍの波長に対して約３０％より大きい平均近赤外透過率を有する、項目１３６〜１７０のいずれか一項に記載の物品。
【０２４０】
項目１７３．光学フィルターが、８００ｎｍ〜１２００ｎｍの全波長に対して約３０％より大きい近赤外透過率を有する、項目１３６〜１７０のいずれか一項に記載の物品。
【０２４１】
項目１７４．垂直入射時の光学フィルターの可視透過率が、傾斜角度における光学フィルターの可視透過率未満である、項目１３６〜１７３のいずれか一項に記載の物品。
【０２４２】
項目１７５．傾斜角度における光学フィルターの可視透過率が、垂直入射時の光学フィルターの可視透過率未満である、項目１３６〜１７３のいずれか一項に記載の物品。
【０２４３】
項目１７６．０〜６０度の傾斜角度における光学フィルターの可視透過率が、垂直入射時の光学フィルターの可視透過率未満である、項目１〜１７３のいずれか一項に記載の物品。
【０２４４】
項目１７７．光学フィルターを含む物品であって、光学フィルターは、
波長選択性反射層と、
少なくとも１つの波長選択性吸収層と、を含み、光学フィルターは、４００ｎｍ〜７００ｎｍの波長に対して約３０％未満の平均可視透過率、及び９００ｎｍ〜９８０ｎｍの波長に対して約３０％より大きい平均近赤外透過率を有する、物品。
【０２４５】
項目１７８．光学フィルターを含む印刷物であって、光学フィルターは、
波長選択性反射層と、
少なくとも１つの印刷された波長選択性吸収層と、を含み、光学フィルターは、４００ｎｍ〜７００ｎｍの波長に対して約３０％未満の平均可視透過率、及び８３０ｎｍ〜９００ｎｍの波長に対して約３０％より大きい平均近赤外透過率を有する、印刷物。
【０２４６】
項目１７９．光学フィルターが、４００ｎｍ〜７００ｎｍの全波長に対して約３０％未満の可視透過率、及び８３０ｎｍ〜９００ｎｍの全波長に対して約３０％より大きい近赤外透過率を有する、項目１７８に記載の印刷物。
【０２４７】
項目１８０．光学フィルターが、４００ｎｍ〜７００ｎｍの波長に対して約３０％未満の平均可視透過率、及び８００ｎｍ〜１２００ｎｍの全波長に対して約３０％より大きい平均近赤外透過率を有する、項目１７８に記載の印刷物。
【０２４８】
項目１８１．光学フィルターを含む印刷物であって、光学フィルターは、
波長選択性反射層と、
少なくとも１つの印刷された波長選択性吸収層と、を含み、光学フィルターは、４００ｎｍ〜７００ｎｍの波長に対して約３０％未満の平均可視透過率、及び９００ｎｍ〜９８０ｎｍの波長に対して約３０％より大きい平均近赤外透過率を有する、印刷物。
【０２４９】
項目１８２．光学フィルターを含む印刷物であって、光学フィルターは、
波長選択性反射層と、
少なくとも１つの印刷された波長選択性吸収層と、を含み、光学フィルターは、４００ｎｍ〜７００ｎｍの全波長に対して約３０％未満の可視透過率、及び９００ｎｍ〜９８０ｎｍにおいて全波長に対して約３０％より大きい近赤外透過率を有する、印刷物。
【０２５０】
項目１８３．物体と、
この物体に隣接する光学フィルターと、を備えるシステムであって、光学フィルターは、
波長選択性反射層と、
少なくとも１つの波長選択性吸収層と、を含み、光学フィルターは、４００ｎｍ〜７００ｎｍの波長に対して約３０％未満の平均可視透過率、及び８３０ｎｍ〜９００ｎｍの波長に対して約３０％より大きい平均近赤外透過率を有する、システム。
【０２５１】
項目１８４．平均可視透過率が約１％未満である、項目１８３に記載のシステム。
【０２５２】
項目１８５．平均近赤外透過率が約７５％より大きい、項目１８３又は１８４に記載のシステム。
【０２５３】
項目１８６．波長選択性吸収層が、４００ｎｍ〜７００ｎｍの波長の５０％未満、及び８３０ｎｍ〜９００ｎｍの波長の５０％未満を散乱させる、項目１８３〜１８５のいずれか一項に記載のシステム。
【０２５４】
項目１８７．波長選択性吸収層が、４００ｎｍ〜７００ｎｍの波長の約２５％未満、及び８３０ｎｍ〜９００ｎｍの波長のより少ない２５％を散乱させる、項目１８３〜１８６のいずれか一項に記載のシステム。
【０２５５】
項目１８８．波長選択性吸収層が、８３０ｎｍ〜９００ｎｍの近赤外波長内で散乱させられた光と比べて、４００ｎｍ〜７００ｎｍの可視波長内でより多くの光を散乱させる、項目１８３〜１８７のいずれか一項に記載のシステム。
【０２５６】
項目１８９．発光器が近赤外ＬＥＤ又は近赤外レーザを含む、項目１８３〜１８８のいずれか一項に記載のシステム。
【０２５７】
項目１９０．受光器が、近赤外カメラ、又は近赤外受光帯域を有する光センサを含む、項目１８３〜１８８のいずれか一項に記載のシステム。
【０２５８】
項目１９１．受光器が虹彩走査システムを含む、項目１８３〜１８８のいずれか一項に記載のシステム。
【０２５９】
項目１９２．光学フィルターが基板層上に配置されている、項目１８３〜１９１のいずれか一項に記載のシステム。
【０２６０】
項目１９３．光学フィルターが、受光器を可視波長から少なくとも部分的に遮蔽し、その一方で、受光器が近赤外波長を受光することを実質的に可能にするように構成されている、項目１８３〜１９２のいずれか一項に記載のシステム。
【０２６１】
項目１９４．光学フィルターが、受光器及び発光器の一方又は両方を視覚からカモフラージュするように構成されている、項目１８３〜１９３のいずれか一項システム。
【０２６２】
項目１９５．光学フィルターが波長選択性散乱層を更に含む、項目１８３〜１９４のいずれか一項に記載のシステム。
【０２６３】
項目１９６．少なくとも１つの発光器及び受光器が電子デバイスの構成要素であり、光学フィルターが、３次元形状を有し、光学フィルターを含む物品を電子デバイスに取り付けるように構成された１つ以上の取付構造を含む物品の構成要素である、項目１８３〜１９５のいずれか一項に記載のシステム。
【０２６４】
項目１９７．物体が発光器及び受光器のうちの１つ以上を含む、請求項１８３〜１９６のいずれか一項に記載のシステム。
【０２６５】
項目１９８．物体が再帰反射性である、請求項１８３〜１９７のいずれか一項に記載のシステム。
【０２６６】
項目１９９．光学フィルターを含む物品であって、光学フィルターは、
波長選択性反射層と、
４００ｎｍ〜７００ｎｍの波長に対して約３０％より大きい平均可視吸収を有する少なくとも１つの波長選択性吸収層と、を含み、光学フィルターは、８３０ｎｍ〜９００ｎｍの波長に対して約３０％より大きい平均近赤外透過率を有する、物品。
【０２６７】
項目２００．少なくとも１つの波長選択性吸収層が、４００ｎｍ〜７００ｎｍの全波長に対して約３０％より大きい可視吸収を有し、光学フィルターが、８３０ｎｍ〜９００ｎｍの全波長に対して約３０％より大きい近赤外透過率を有する、項目１９９に記載の物品。
【０２６８】
項目２０１．４００ｎｍ〜７００ｎｍの波長に対する平均可視吸収が約５０％より大きい、項目１９９に記載の物品。
【０２６９】
項目２０２．波長選択性吸収層が、４００ｎｍ〜７００ｎｍの波長の５０％未満、及び８３０ｎｍ〜９００ｎｍの波長の５０％未満を散乱させる、項目１９９〜２０１のいずれか一項に記載の物品。
【０２７０】
項目２０３．波長選択性吸収層が、８３０ｎｍ〜９００ｎｍの近赤外波長内で散乱させられた光と比べて、４００ｎｍ〜７００ｎｍの可視波長内でより多くの光を散乱させる、項目１９９〜２０１のいずれか一項に記載の物品。
【０２７１】
項目２０４．波長選択性反射層が、８３０ｎｍ〜９００ｎｍの波長に対して約５０％より大きい平均近赤外透過率を有する、項目１９９〜２０１のいずれか一項に記載の物品。
【０２７２】
項目２０５．波長選択性散乱層を更に含む、項目１９９〜２０４のいずれか一項に記載の物品。
【０２７３】
項目２０６．光学フィルターを含む物品であって、光学フィルターは、
波長選択性反射層と、
４００ｎｍ〜７００ｎｍの波長に対して約３０％より大きい平均可視吸収を有する少なくとも１つの波長選択性吸収層と、を含み、光学フィルターは、９００ｎｍ〜９８０ｎｍの波長に対して約３０％より大きい平均近赤外透過率を有する、物品。
【０２７４】
項目２０７．光学フィルターを含む物品であって、光学フィルターは、
波長選択性反射層と、
４００ｎｍ〜７００ｎｍの波長に対して約３０％より大きい平均可視吸収を有する少なくとも１つの波長選択性吸収層と、を含み、光学フィルターは、８００ｎｍ〜１２００ｎｍの波長に対して約３０％より大きい平均近赤外透過率を有する、物品。
【０２７５】
項目２０８．物体と、
この物体に隣接する光学フィルターと、を備えるシステムであって、光学フィルターは、
８３０ｎｍ〜９００ｎｍの波長に対して約３０％より大きい平均近赤外透過率を有する波長選択性反射層と、
４００ｎｍ〜７００ｎｍにおいて約３０％より大きい平均可視吸収、及び８３０ｎｍ〜９００ｎｍの波長に対して約３０％より大きい平均近赤外透過率を有する少なくとも１つの波長選択性吸収層と、
を含む、システム。
【０２７６】
項目２０９．発光器が近赤外ＬＥＤ又は近赤外レーザを含む、項目２０８に記載のシステム。
【０２７７】
項目２１０．受光器が、近赤外カメラ、又は近赤外受光帯域を有する光センサを含む、項目２０８に記載のシステム。
【０２７８】
項目２１１．受光器が虹彩走査システムを含む、項目２０８に記載のシステム。
【０２７９】
項目２１２．光学フィルターが、受光器を可視波長から少なくとも部分的に遮蔽し、その一方で、受光器が近赤外波長を受光することを実質的に可能にするように構成されている、項目２０８〜２１１のいずれか一項に記載のシステム。
【０２８０】
項目２１３．光学フィルターが、受光器及び発光器の一方又は両方を視覚からカモフラージュするように構成されている、項目２０８〜２１２のいずれか一項に記載のシステム。
【０２８１】
項目２１４．物体が発光器及び受光器のうちの１つ以上を含む、請求項２０８〜２１３のいずれか一項に記載のシステム。
【０２８２】
項目２１５．物体が再帰反射性である、請求項２０８〜２１４のいずれか一項に記載のシステム。
【０２８３】
項目２１６．光学フィルターを含む物品であって、光学フィルターは、
染料及び顔料のうちの少なくとも一方を含む波長選択性散乱層であって、この波長選択性散乱層は、４００ｎｍ〜７００ｎｍの可視波長を散乱させ、８３０ｎｍ〜９００ｎｍの近赤外波長を透過させるように構成されている、波長選択性散乱層と、
８３０ｎｍ〜９００ｎｍの近赤外波長を透過させるように構成された波長選択性反射層と、
を含む、物品。
【０２８４】
項目２１７．波長選択性散乱層が、染料及び顔料のうちの少なくとも一方を含むコーティングを含む、項目２１６に記載の物品。
【０２８５】
項目２１８．コーティングが、約１１％を超える固形物を含有する、項目２１６に記載の物品。
【０２８６】
項目２１９．コーティングが、約１２％を超える固形物を含有する、項目２１６に記載の物品。
【０２８７】
項目２２０．コーティングが、約１３％を超える固形物を含む、項目２１６に記載の物品。
【０２８８】
項目２２１．コーティングが、約１４％を超える固形物を含む、項目２１６に記載の物品。
【０２８９】
項目２２２．光学フィルターを作製する方法であって、この方法は、
波長選択性吸収層及び波長選択性反射層を形成することを含み、光学フィルターは、４００ｎｍ〜７００ｎｍの波長に対して約３０％未満の平均可視透過率、及び８３０ｎｍ〜９００ｎｍの波長に対して約３０％より大きい平均近赤外透過率を有する、方法。
【０２９０】
項目２２３．波長選択性吸収層及び波長選択性反射層を形成することが、波長選択性吸収層を波長選択性反射層上に形成すること、又は波長選択性反射層を波長選択性吸収層上に形成することを含む、項目２２２に記載の方法。
【０２９１】
項目２２４．波長選択性吸収層及び波長選択性反射層を形成することが、単一の複合層を形成することを含む、項目２２２に記載の方法。
【０２９２】
項目２２５．波長選択性吸収層を形成することが、波長選択性吸収材料を印刷又はコーティングすることを含む、項目２２２〜２２４のいずれか一項に記載の方法。
【０２９３】
項目２２６．波長選択性吸収層を印刷又はコーティングすることが、波長選択性吸収材料、波長選択性散乱材料、波長選択性反射材料、及びシーラント材料のうちの２つ以上を含む溶液を印刷又はコーティングすることを含む、項目２２５に記載の方法。
【０２９４】
項目２２７．波長選択性吸収層を形成することが、波長選択性吸収材料を含む溶液を多孔質層にコーティングすることを含む、項目２２２に記載の方法。
【０２９５】
項目２２８．多孔質層が波長選択性散乱層である、項目２２７に記載の方法。
【０２９６】
項目２２９．波長選択性吸収材料が、多孔質層の細孔に入る染料を含み、溶液が、多孔質層の表面上に残留してシーラントを形成する粒子を含む、項目２２７に記載の方法。
【０２９７】
項目２３０．波長吸収層を形成することが、２つ以上の波長選択性吸収材料の混合物を一体に形成し、この混合物を波長選択性吸収層として堆積させることを含む、項目２２２に記載の方法。
【０２９８】
項目２３１．波長吸収層を形成することが、
第１の波長選択性吸収材料を含む第１の波長選択性吸収層を形成することと、
第２の波長選択性吸収材料を含む第２の波長選択性吸収層を形成することと、
を含む、項目２２２に記載の方法。
【実施例】
【０２９９】
実施例１
様々なサンプル光学フィルムについて光学特性を決定した。後述のようにサンプル光学フィルムＳ０１〜Ｓ３４を調製した。サンプルＳ０１〜Ｓ３３の各々について、分光計（Ｌａｍｂｄａ  ９００、ＰｅｒｋｉｎＥｌｍｅｒ）を積分球とともに用いて拡散及び鏡面反射率を取得することで、可視散乱、近赤外散乱、全可視反射率、及び拡散可視反射率を測定した。結果を表１に示す。提示された反射率値は、ＳＰＩＮ（鏡面含む、若しくは全）反射率、及びＳＰＥＸ（鏡面除く、若しくは拡散）反射率を含む。各サンプルフィルムで被覆された近接センサの感度を決定し、「機能せず」、「機能」、「良」、及び「優良」のうちの１つとして分類した。ヘイズ計（Ｈａｚｅ−ｇａｒｄ  Ｐｌｕｓ、ＢＹＫ−Ｇａｒｄｎｅｒ）を用いて、サンプルＳ０１〜Ｓ３４について、透過率、ヘイズ、及び透明度を決定した。結果を表２に示す。
【０３００】
サンプルＳ０１〜Ｓ０３はＵＬＩフィルムであり、サンプルＳ０２は高ヘイズ高透明度ＵＬＩフィルムを含むものであった。サンプルＳ０１は、Ｓｉｌｑｕｅｓｔ  Ａ−１７４  ７５ｎｍシラン粒子（Ｍｏｍｅｎｔｉｖｅ）を、６０％ｗｔ比のペンタエリスリトールトリアクリレートモノマー（ＳＲ４４４、Ｓａｒｔｏｍｅｒ）、及び２．５％のＩｒｇａｃｕｒｅ１８４（Ｃｉｂａ  Ｓｐｅｃｉａｌｔｙ  Ｃｈｅｍｉｃａｌｓ  Ｃｏｍｐａｎｙ、Ｈｉｇｈ  Ｐｏｉｎｔ  Ｎ．Ｃ）と組み合わせることによって調製し、１０μｍのコーティング厚さに到達した。サンプルＳ０４は、ＴｉＯ２ナノ粒子及びシリコーン微粒子のフィルムを含むものであった。サンプルＳ０４は、１９．１３ｇのＭ１１９２（Ｍｉｗｏｎ）、３．３８ｇのＣＮ９０１８（Ｓａｒｔｏｍｅｒ）、２．５ｇのＴｏｓｐｅａｒｌ１４５（Ｍｏｍｅｎｔｉｖｅ）、１２．５ｇのＳＲ４１５（Ｓａｒｔｏｍｅｒ）、１２．５ｇの、ＩＢＯＡ中４２．３ｗｔ％ＴｉＯ２（ＵＶ−ＴＩＴＡＮ  Ｌ−５３０、Ｓａｃｈｔｌｅｂｅｎ）、２５ｇのメチルエチルケトン、及び０．５ｇの光開始剤ＴＰＯ−Ｌ（ＢＡＳＦ）を混合し、＃８メイヤーバーを用いて調合物をコーティングすることによって調製した。サンプルＳ０５は、微細複製表面構造を有するフィルムであった（図９）。サンプルＳ６は、ペンタエリトリトールトリアクリレートバインダー（ＳＲ４４４、Ｓａｒｔｏｍｅｒ）及びイソプロピルアルコール溶媒とともに、１０μｍの乾燥厚さのためにＥＳＲ２フィルム（Ｅｎｈａｎｃｅｄ  Ｓｐｅｃｕｌａｒ  Ｒｅｆｌｅｃｔｏｒ、３Ｍ）上にコーティングされた３μｍのポリスチレンビーズを含むものであった。サンプルＳ０７は、不織布材料（Ｓｏｎｙ  ＴＶモデル４０Ｗ６００Ｂから取り外した下部拡散板）を含むものであった。サンプルＳ０８は、ＴｉＯ２コーティングＰＥＴフィルム、ＳＨ２ＦＧＳＴ  Ｆａｓａｒａ  Ｆｉｌｍ（３Ｍ）を含むものであった。サンプルＳ０９及びＳ１０は、ヘイズ値の異なるバルク拡散体である。サンプルＳ０９は、ＰＡＴＴＣＬＲ０艶消しアクリレートシート（ｅＰｌａｓｔｉｃｓ、Ｓａｎ  Ｄｉｅｇｏ、ＣＡ）を含むものであった。サンプルＳ１０は、ＴＣＬ  ＴＶ（モデル４０ＦＤ２７００）からの拡散板を含むものであった。サンプルＳ１１は、ｉＰａｄ（第１世代、Ａｐｐｌｅ）バックライトからの下部拡散シートであった。サンプルＳ１２は、分散ＴｉＯ２（白色書き込みブロックを有するプラスチック６”ｘ８”小型シールトップ食品袋、Ｅｌｋａｙ  Ｐｌａｓｔｉｃｓ、Ｂｅｎｓｅｎｖｉｌｌｅ、ＩＬから）を含むプラスチックフィルムを含むものであった。サンプルＳ１３は、白色紙（ＨＡｍｍｅｒｍｉｌｌ  Ｃｏｐｙ  Ｐｌｕｓ多目的プリンタ用紙）を含む。サンプルＳ１４は、微細複製表面構造（ｉＰｈｏｎｅ６バックライト）を有するフィルムを含む。サンプルＳ１５〜Ｓ２２はＵＬＩ材料のフィルムを含む。サンプルＳ２３は、自分自身の上に折り重ねられたサンプルＳ０４を含む。サンプルＳ２４は、自分自身の上に折り重ねられたサンプルＳ０３を含む。サンプルＳ２５は、自分自身の上に折り重ねられたサンプルＳ１５を含む。サンプルＳ２６は、自分自身の上に折り重ねられたサンプルＳ１６を含む。サンプルＳ２７は、自分自身の上に折り重ねられたサンプルＳ１７を含む。サンプルＳ２８は、自分自身の上に折り重ねられたサンプルＳ１８を含む。サンプルＳ２９は、自分自身の上に折り重ねられたサンプルＳ１９を含む。サンプルＳ３０は、自分自身の上に折り重ねられたサンプルＳ２０を含む。サンプルＳ３１は、自分自身の上に折り重ねられたサンプルＳ２１を含む。サンプルＳ３２は、自分自身の上に折り重ねられたサンプルＳ２を含む。サンプルＳ３３は、自分自身の上に折り重ねられたサンプルＳ２２を含む。
【０３０１】
【表１】
2019507899.tif 000003
【０３０２】
【表２】
2019507899.tif 000004
【０３０３】
実施例２
図５は、例示的な光学フィルターとインクパターンとを含む例示的な物品の写真である。ＥＳＲ２を反射層として用いた。ＵＬＩ層（サンプルＳ０１コーティング）を波長選択性散乱層と反射層に適用している。乾燥時に厚さ１ミルである、ラテックスコーティング（ＰｒｉｎｔＲｉｔｅ  ＤＰ  ２６１、Ｌｕｂｒｉｚｏｌ））の層をインク受容層とシーラント層との組み合わせとしてＵＬＩ層上にコーティングしている。インク受容層の上には、インクジェット（溶剤インク）印刷パターンが印刷されている。図５に示すように、インクジェット印刷パターンは鮮明であり、汚れ、ぼやけ、又はその他の欠陥がない。
【０３０４】
実施例３
図６Ａはソーラーパネルの写真である。図６Ｂは、例示的な光学フィルターによってカモフラージュされたソーラーパネルの写真である。ＥＳＲ２層上にＵＬＩ層（サンプルＳ０１）を堆積させることによって多層光学フィルターを形成した。光学フィルターは、カモフラージュパターン（背景木目に類似した模造木材）を印刷したものであった。図６ＡのＣＩＧＳ（ｃｏｐｐｅｒ  ｉｎｄｉｕｍ  ｇａｌｌｉｕｍ  ｓｅｌｅｎｉｄｅ、セレン化銅インジウムガリウム）フィルムソーラーパネルを、図６Ｂに示すように、例示的な光学フィルターでカモフラージュした。このフィルターは、３Ｍ  ８２１１  Ｏｐｔｉｃａｌｌｙ  Ｃｌｅａｒ  ａｄｈｅｓｉｖｅを用いてソーラーパネルに積層した。カモフラージュしたフィルムパネルは、その元の電力の４５％を発生した。裏面のＥＳＲ２フィルムはほぼ全ての可視光を反射した。電力は、ＩＶ５ソーラー出力試験装置（ＰＶ  Ｍｅａｓｕｒｅｍｅｎｔｓ，Ｉｎｃ．、Ｂｏｕｄｌｅｒ  ＣＯ）によって測定した。
【０３０５】
実施例４
図７は、例示的な光学フィルターとインクパターンとを含む例示的な物品の写真である。光学フィルターは、反射基板上に堆積させたＵＬＩ層で形成した。光学フィルターの右側は、インク受容層区域として、乾燥後に透明フィルムを形成したラテックスコーティング（ＰｒｉｎｔＲｉｔｅ  ＤＰ  ２６１，Ｌｕｂｒｉｚｏｌ）でコーティングした。インク受容コーティング区域及び非コーティング光学フィルター区域上にパターンをインクジェット印刷した。図７に示すように、左側の非コーティング区域上の印刷品質は、右側のインク受容層をコーティングした区域内よりも劣っていた。例えば、非コーティング区域上の印刷パターンは不明瞭で筋があった。
【０３０６】
実施例５
図８Ａ〜図８Ｃは、（図２Ｅに示す例示的な光学システムと同様の）例示的な光学フィルターと近赤外ＬＥＤとを含む例示的なシステムの写真である。図８Ａには、近赤外発光ＬＥＤを含む構造が示されている。この構造を、ＥＳＲ２層上にコーティングされたＵＬＩの層（サンプルＳ０１）を含む例示的な光学フィルターによって被覆した。この被覆した構造を赤外カメラを用いて撮像し、図８Ｂに示す赤外画像を得た。図８Ｂに示すように、ＬＥＤ光源の画像は、図８Ｃに示す不明瞭な赤外画像と比較して、比較的明瞭である。図８Ｂとは異なり、図８Ｃの構造（サンプルＳ０６）は、波長選択性散乱層を含む光学フィルターの代わりにビーズ層でコーティングした。図８Ｃに示すように、非選択性ビーズ層は、非常に低い透明度でＩＲ  ＬＥＤの画像を透過した。
【０３０７】
実施例６
図９は、例示的な光学フィルターの表面の原子間力顕微鏡（ＡＦＭ）写真である。光学フィルターは表面テクスチャー化フィルム（サンプルＳ０５）を含むものであった。
【０３０８】
実施例７
図１０Ａ及び図１０Ｂは例示的な光学フィルターの走査電子顕微鏡（ＳＥＭ）写真である。図１０Ａは、高ヘイズ低透明度ＵＬＩ層（サンプルＳ２２）を含む光学フィルターを示し、図１０Ｂは、高ヘイズ高透明度ＵＬＩ層（サンプルＳ０２）を含む光学フィルターを示す。
【０３０９】
実施例８
図１１は、例示的な光学フィルターについての％反射率及び％透過率対波長を示すチャートである。曲線７２は、第１のサンプルＵＬＩ層（サンプルＳ０１）の％透過を表す。曲線７４は、第２のサンプルＵＬＩ層（サンプルＳ０１、ただし５０％、より厚い）の％透過率を表す。曲線７６は、第１のサンプルＵＬＩ層の％透過率を表す。曲線７８は、第２のサンプルＵＬＩ層の％反射率を表す。図１１に示すように、両サンプルＵＬＩ層は、近赤外波長を透過しつつ、可視波長を選択反射した。
【０３１０】
実施例９
図１２Ａ及び図１２Ｂは、例示的な光学フィルターについての％透過率対波長を示すチャートである。図１２Ａは、ビーズをコーティングされ、ＰＥＴで限定されたＥＳＲ２を含む第１のサンプル光学フィルター（サンプルＳ０６）についての％透過率を示す。図１２Ｂは、ＵＬＩをコーティングされ、ＰＥＴを積層されたＥＳＲ２を含む第２のサンプル光学フィルターについての透過率を示す。図１２Ａ及び図１２Ｂに示すように、どちらのサンプル光学フィルターも近赤外波長を透過したが、ＵＬＩコーティングＥＳＲはビーズコーティングＥＳＲに比べて可視波長の透過を選択的に遮断した。ビーズコーティングＥＳＲは可視波長の遮断の程度がより低かった。
【０３１１】
実施例１０
図１３は、サンプルフィルムについての％透過率対波長を示すチャートである。最上部の曲線は、コーティングされていないＰＥＴについての％透過率を示し、％透過率はスペクトルの可視区域及び近赤外区域にわたって比較的平坦であることが分かる。中間の曲線及び下の曲線は、＃３メイヤーバービーズコーティングＰＥＴ層、及び＃１０メイヤーバービーズコーティングＰＥＴ層についての％透過率をそれぞれ示す。ビーズコートは透過率を低下させたが、ビーズコートは透過率を選択的に低下させず、得られた透過率曲線はスペクトルの可視区域及び近赤外区域にわたって同じく比較的平坦であった。それゆえ、ビーズコーティングＰＥＴは、ＵＬＩをコーティングすることによって形成した波長選択性散乱層のようにうまく機能しなかった。
【０３１２】
実施例１１
図１４は、粒径の異なる粒子を含む光学フィルターについての散乱効率対波長を示す、ミー散乱の結果を表すチャートである。媒体中に分散された粒子を含む光学フィルターのために、媒体中に分散された粒子の粒径、及び媒体と粒子との屈折率の差の関数としての散乱効率のための、ミー散乱に基づくモデルを用意した。媒体の屈折率を１．５に設定し、散乱粒子の屈折率を１．０に設定することにより、モデルを評価した。粒径を０．２μｍから１．０μｍまで０．１μｍの刻みで変化させた（左から右への曲線）。
【０３１３】
実施例１２
図１５は、媒体と、媒体中に分散された複数の粒子とを含む光学フィルターについての、近赤外散乱比を粒径及び屈折率差の関数として示すチャートである。モデルを用いて、近赤外散乱比に対する、粒径、及び媒体と粒子との屈折率の差の影響を評価し、図１５にモデルの結果が提示されている。Ｘ軸は屈折率の差（媒体−粒子）を表し、Ｙ軸は粒径（μｍ単位）を表す。等高線は、０．２、０．４、０．６、０．８、１、１．２、１．４、１．６、及び１．８などの異なる散乱比を表す。それゆえ、曲線８２は０．２の近赤外散乱比を表す。曲線８４は０．４の近赤外散乱比を表す。曲線８６は０．６の近赤外散乱比を表す。曲線８８は０．８の近赤外散乱比を表す。
【０３１４】
実施例１３
表３は、空気界面上における、特定の屈折率を有するハイブリッド表面（又は非金属）を模擬することができる拡散コーティングの最小散乱（透過）を提示する。
【０３１５】
【表３】
2019507899.tif 000005
【０３１６】
表面は白色に処理されている。Ｒ％は、既知のＲＩを有する材料に対する空気のフレネル反射によって算出する。１００％全反射＝フレネル反射＋拡散反射と仮定して、ＳＰＥＸ／ＳＰＩＮの理論的最大比（拡散／全可視反射）を算出した。
【０３１７】
実施例１４
Ｘ−Ｒｉｔｅを用いて多数のサンプルについての拡散反射率及び全反射率を測定した。結果を表４に示す。
【０３１８】
【表４】
2019507899.tif 000006
【０３１９】
実施例１５
近赤外フィルムのウェットアウトを評価した。ウェットアウトは、基板に適用された光学フィルムの、特に光学フィルムが基板に接触する区域における、光学フィルムの均一な外観の可視の乱れ又は外乱である。波長選択性赤外光透過性可視光遮断ＵＬＩ層を反射型多層光学ＥＳＲ２フィルム上に適用することによって、２つの近赤外フィルムを調製した。フィルムのうちの一方に近赤外透過性黒色インクを適用した。図１６Ａ〜図１６Ｄは、近赤外フィルムのウェットアウトを比較した写真である。図１６Ａは正面を示し、図１６Ｂは各近赤外フィルムの裏面を示し、一方は近赤外インクコーティングを有せず、一方は近赤外インクコーティングを有する。両フィルムの裏面に両面テープを適用し、それぞれのガラススライドにフィルムをそれぞれ接着させた。図１６Ｃは正面を示し、図１６Ｄは各近赤外フィルムの裏面を示し、一方は近赤外インクコーティングを有せず、一方は近赤外インクコーティングを有し、各々、両面テープでガラススライドに接着させている。図１６Ａ及び図１６Ｃを比較することによって分かるように、近赤外インクコーティングを有しない近赤外フィルムは可視のウェットアウトを呈し、その一方で、近赤外インクコーティングを有する近赤外フィルムは均一に見え、ウェットアウトを呈しなかった。図１７は、図１６Ａ〜図１６Ｄの近赤外フィルムについての％透過率対波長を示すチャートである。図１７に示すように、曲線９２は、近赤外黒色インクコーティングを有しない近赤外フィルムの透過スペクトルを表し、その一方で、曲線９４は、近赤外黒色インクコーティングを有する近赤外フィルムの透過スペクトルを表す。かように、各々のそれぞれのフィルムは、引き続き、約８００ｎｍを上回る波長を透過させつつ、約８００ｎｍを下回る波長の透過を遮断したため、近赤外黒色インクコーティングを適用することは、近赤外フィルムの可視光遮断及び赤外透過率に大きく影響を与えなかった。それゆえ、近赤外フィルムの近赤外フィルタリング特性に影響を与えることなく、ウェットアウトが解消された。
【０３２０】
実施例１６
近赤外フィルムに着色染料を適用した。図１８Ａ〜図１８Ｂは、着色された染料層を含む例示的な近赤外フィルムの写真である。波長選択性赤外光透過性可視光遮断ＵＬＩ層を反射型多層光学ＥＳＲ２フィルム上に適用することによって、近赤外フィルムを調製した。図１８Ａの例では、散乱層の上に、反射フィルムから離れた面においてシアン染料を適用した。染料コーティングは、図１８Ａにおいて見られるように、可視の不均一性を呈した。図１８Ｂの例では、散乱層と反射フィルムとの間にシアン染料を適用した。シアン染料層は、図１８Ｂにおいて見られるように、可視的に均一なシアンの色合いを近赤外フィルムに付与した。
【０３２１】
実施例１７
近赤外反射防止コーティングを近赤外フィルム上に適用する効果を評価した。近赤外反射防止コーティングで被覆された反射多層光学フィルムの透過率を、赤外反射防止コーティングを有しない反射多層光学フィルムと比較した。図１９は、近赤外反射防止コーティングを有しない反射多層光学フィルム（曲線９６）と比較した、近赤外反射防止コーティングで被覆された反射多層光学フィルム（曲線９８）についての％透過率対波長を示すチャートである。曲線９６において見られるように、反射多層光学フィルムは、主反射帯域外で高次高調波を呈した。高調波リップルは主反射帯域に近づくほど強くなった。曲線９８において見られるように、近赤外反射防止コーティングを適用することは、透過率を増大させ、高調波リップルを均した。
【０３２２】
実施例１８
反射多層光学フィルムによって赤外源から放射された可視赤色成分の遮断に対する近赤外染料コーティングの効果を評価した。図２０Ａは、可視赤色光成分を有する赤外ＬＥＤを含む例示的なシステムの写真である。図２０Ｂは、染料コーティングを含まない反射多層光学フィルム（ＥＳＲ２）によってフィルタリングされた可視光成分を有する赤外ＬＥＤを含む例示的なシステムの写真である。図２０Ｂにおいて見られるように、ＥＳＲ２フィルムは、赤外ＬＥＤによって放射された可視成分の強度をある程度低下させたが、可視成分の透過を完全に遮断しなかった。図２１は、染料コーティングを有しない反射多層光学フィルム（ＥＳＲ２）についての％透過率対波長を示すチャートである。図２１において見られるように、ＥＳＲ２は、約８３０ｎｍを上回る波長（近赤外波長を含む）を透過させ、８３０ｎｍを下回る波長（可視波長を含む）を遮断するが、ＥＳＲ２は全ての可視波長を遮断することができない。例えば、透過スペクトルは、３８０〜４５０ｎｍ、及び５５０〜６５０ｎｍにおいてピークを呈した。図２２は、染料コーティングを有しない比較光学フィルターと比較した、赤外染料コーティングを有する反射多層光学フィルムについての％透過率対波長を示すチャートである。曲線１０２及び１０６は、染料コーティングを含まない異なる光学フィルターの透過率を表す。図２２において見られるように、曲線１０２及び１０６の光学フィルターは、可視波長をある程度遮断しつつ、スペクトルの可視成分を完全に遮断しなかった。対照的に、近赤外波長を実質的に透過させつつ、可視波長を完全に遮断する曲線１０４は、近赤外染料コーティング、ＭｉｎｇＢｏインクＩＲ９５０８−Ａ及びＭｉｎｇＢｏインクＩＲ９５０８−Ｂ（Ｍｉｎｇｂｏ  Ａｎｔｉ−Ｆｏｒｇｅｒｙ  Ｔｅｃｈｎｏｌｏｇｙ（Ｓｈｅｎｚｈｅｎ）Ｃｏ．，Ｌｔｄ．、Ｇｕａｎｇｄｏｎｇ、Ｃｈｉｎａから入手可能）を含むＥＳＲ２フィルムを表す。３８０〜８００ｎｍの波長はＭｉｎｇＢｏ  ＩＲインクによって吸収されるが、８３０〜９００ｎｍの波長は透過させられる。曲線１０４の例では、ＥＳＲ２の両側にＭｉｎｇＢｏ  ＩＲインクをコーティングした。３８０〜８００ｎｍの透過はほぼ０％であり、その一方で、８３０〜９００ｎｍの透過は７５％よりも高かった。曲線１０４のフィルムを、虹彩走査装置内の赤外源を隠蔽するために用いた。それゆえ、近赤外染料コーティングを適用することは、近赤外波長の透過率を可能にしつつ、ＥＳＲ２による可視成分の遮断を向上させた。
【０３２３】
実施例１９
Ｅｐｏｌｉｎ、Ｉｎｃ．Ｎｅｗａｒｋ、ＮＪによって販売されているＥｐｏｌｉｇｈｔＴＭ  ７５２７Ｄ  Ｖｉｓｉｂｌｅ  Ｏｐａｑｕｅ  Ｄｙｅが、最大８７５ｎｍまでの可視内におけるその低透過、及び９５０ｎｍより上方での高透過への急峻な上昇のために選定された染料であった。Ｅｐｏｌｉｇｈｔ  ７５２７Ｄを、ＭＥＫ及びトルエン中に溶解された、Ｂｏｓｔｉｋ、Ｉｎｃ．Ｗａｕｗａｔｏｓａ、ＷＩによって販売されているＶｉｔｅｌ２２００コポリエステルからなるコーティング溶液と、様々な比率、及び７５ｕｍ透明ＰＥＴ基板上へのコーティング厚さで組み合わせた。Ｖｉｔｅｌ２２００Ｂ以外の他のバインダーを染料キャリアとして用いることもできるであろう。メイヤーロッドを用いてサンプルを小規模に調製し、実験室溶剤オーブン（lab solvent oven）内において８０℃で乾燥させた。Ｖｉｔｅｌ中の添加量（低〜高染料濃度）のついてのコーティング溶液が、表１〜５において全溶液と全固形分の両方に関して与えられている。コーティング厚さを変えることにより、これらの溶液で様々な光学濃度を作ることができる。
【０３２４】
【表５】
2019507899.tif 000007
【０３２５】
【表６】
2019507899.tif 000008
【０３２６】
【表７】
2019507899.tif 000009
【０３２７】
【表８】
2019507899.tif 000010
【０３２８】
【表９】
2019507899.tif 000011
【０３２９】
この手順を用いて、染料添加量が増加する５つのフィルムサンプルを作製した。ここで、用語、染料「添加量」は濃度及び／又は染料の濃さである。垂直入射時の透過スペクトルを、Ｐｅｒｋｉｎ−Ｅｌｍｅｒによって作製されたＬａｍｂｄａ９００分光光度計上で３５０から１４００ｎｍまで測定し、表１〜５に対応する図２３の曲線１、２、３、４、５として示している。
【０３３０】
この一連のサンプルは染料の２つの基本的な問題を示す。第１のものは、消光からＮＩＲ透過への移行の勾配が大幅に増加し、ＮＩＲ透過の低下を生じさせることである。第２のものは、染料が溶液に出入りしないことに起因し、粒状の外観及び散乱を生じさせる、より高い濃度における低品質のコーティングである。視覚的品質の低さをコーティングに生じさせることに加えて、ＮＩＲカメラのための画質を低下させることになる散乱がＮＩＲ内に生じ得る。
【０３３１】
実施例２０
本実施例では、実施例１９において説明したとおりの染料を干渉フィルムと組み合わせた。曲線３において測定されたとおりのＰＥＴ上のＥｐｏｌｉｇｈｔ７５２７Ｄ染料コーティングを、３Ｍ、Ｓｔ．Ｐａｕｌ、ＭＮによって販売されているものからの８１７１  Ｏｐｔｉｃａｌｌｙ  Ｃｌｅａｒ  Ａｄｈｅｓｉｖｅを用いてミラーフィルムＥＳＲ基板に積層した。積層体スタックの外部透過スペクトルを、Ｌａｍｂｄａ９００分光光度計において、図２４のそれぞれ曲線６、７、及び８としての垂直入射、垂直入射から２０度及び６０度において測定した。
【０３３２】
図２５は図２４の場合と同じデータセットを示すが、０〜１％の透過の目盛を用いている。透過は、可視スペクトルの広い区域内において、０．１から０．２％を若干超える間であることが分かる。
【０３３３】
実施例２１
３Ｍ、Ｓｔ．Ｐａｕｌ、ＭＮによって販売されている８１７１  Ｏｐｔｉｃａｌｌｙ  Ｃｌｅａｒ  Ａｄｈｅｓｉｖｅを用いて、最適化されたミラーフィルム基板に積層した、曲線１〜５において測定されたとおりのＰＥＴ上のＥｐｏｌｉｇｈｔ７５２７Ｄ染料コーティングをモデル化した。図２６は、以前の実施例の場合のように３から３４．７％まで変化した染料濃度を有する垂直入射時のサンプルの透過を示す。最適化されたミラーフィルムは、交互のＰＥＮ樹脂及びＰＭＭＡ樹脂の２６５個の層からなる、３Ｍ、Ｓｔ．Ｐａｕｌ、ＭＮによって販売されているＥＳＲ２ミラーフィルムに基づくものであった。全体の帯域幅を増大させ、ＬＢＥを〜４２０ｎｍから〜４００ｎｍへシフトさせ、右帯域端を〜８００ｎｍから〜８６０ｎｍへシフトさせ、より急峻な右帯域端を有するように、層プロファイルを最適化した。これは、最大６０度の入射角までの、ＩＲにおけるより高い透過、及び４００ｎｍ〜７００ｎｍの低い可視透過を可能にする。
【０３３４】
図２７は、垂直入射時のみの、ミラーを透過したｓ偏光（Ｔｓ）及びｐ偏光（Ｔｐ）の透過率を示す。図２８は図２６の場合と同じデータのプロットであるが、０〜０．１％の透過の目盛を用いている。右帯域端の急峻化及び帯域幅の増大は、可視内におけるより高い透過と引き換えにもたらされ、光の漏れは、染料の添加によって効果的に制御することができる。必要である場合には、ミラーフィルム構造における二重層の数を増やすことによって、より高い光学密度を実現することができる。
【０３３５】
表１０に、図２６及び図２８における曲線についての平均可視透過率が、関連する染料濃度レベルとともに示されている。最大５．８％の平均可視透過レベルがより低い濃度で見られる。
【０３３６】
【表１０】
2019507899.tif 000012
【０３３７】
実施例２２
本実施例は以前の実施例についての入射角度の効果をモデル化した。
【０３３８】
表１１、１２、及び１３は、垂直入射、３０度、及び６０度の光についての以前の実施例の結果をそれぞれ示す。各表は、各染料濃度レベルについての平均可視透過を示す。最小可視透過の角度は垂直入射ではないことに留意されたい。この特定のセットの場合には、６０度が最も低い可視透過をもたらす。垂直入射など、６０度以外の角度で最も低いＶｔを有するフィルムを設計することが可能であろう。
【０３３９】
【表１１】
2019507899.tif 000013
【０３４０】
【表１２】
2019507899.tif 000014
【０３４１】
【表１３】
2019507899.tif 000015
【０３４２】
実施例２３
本実施例は、干渉フィルムが反射型偏光子である場合をモデル化したものである。層プロファイルはミラーの場合と同一であるが、材料は、今度は、３Ｍ、Ｓｔ．Ｐａｕｌ、ＭＮによって販売されているＡＰＦ反射型偏光子フィルムの場合のように、ＰＥＮ及びＣｏＰＥＮである。図２９は、垂直入射時の反射型偏光子の通過及び遮断状態を示すグラフである。偏光子は、スペクトル選択性を有し、垂直入射時に可視を遮断し、ＮＩＲを透過させるように設計されている。
【０３４３】
図２９に示すとおりの透過率を有する反射型偏光子を、以前の実施例の場合と同じＥｐｏｌｉｎ染料と組み合わせた。図３０は、以前の実施例の場合のように３から３４．７％まで変化した染料濃度を有する垂直入射時のサンプルの透過を示す。表１４、１５及び１６は、それぞれ、０度、３０度、及び６０度の入射角におけるスペクトル応答及び可視透過を提示する。上述同様に、濃度及び平均可視透過の表を提示する。本実施例は、たとえ、比較的高い可視透過の干渉フィルムを用いても、適当な染料濃度と組み合わせると、１０％、５％、又は更に１％という低いＶｔが可能であることを示している。
【０３４４】
【表１４】
2019507899.tif 000016
【０３４５】
【表１５】
2019507899.tif 000017
【０３４６】
【表１６】
2019507899.tif 000018
【０３４７】
特に指示のない限り、本明細書及び特許請求の範囲で使用する加工寸法（feature size）、量、及び物理的特性を表す全ての数は、全ての場合において、「約」という用語により修飾されていると理解すべきである。したがって、特に反対の指示のない限り、上記明細書及び添付の特許請求の範囲に記載されている数値パラメータは、本明細書で開示される教示を利用して当業者が得ようとする所望の特性に応じて変動し得る、近似値である。端点による数値範囲の使用は、その範囲内の全ての数（例えば、１〜５は、１、１．５、２、２．７５、３、３．８０、４、及び５を含む）、及びその範囲内の任意の範囲を含む。
【０３４８】
上述の説明においては、様々な実施形態の数多くの特徴が、様々な実施形態の構造及び機能の詳細とともに記載されたが、この詳細な説明は例示にすぎず、細部においては、特に、様々な実施形態によって示されている部分の構造及び配置の事項においては、添付の請求項が表現されている用語の広い一般的な意味によって指示される最大限の範囲まで変更を行うことができることを理解されたい。
【図１Ａ】
2019507899.tif 000019
【図１Ｂ】
2019507899.tif 000020
【図１Ｃ】
2019507899.tif 000021
【図１Ｄ】
2019507899.tif 000022
【図１Ｅ】
2019507899.tif 000023
【図１Ｆ】
2019507899.tif 000024
【図１Ｇ】
2019507899.tif 000025
【図１Ｈ】
2019507899.tif 000026
【図１Ｉ】
2019507899.tif 000027
【図１Ｊ】
2019507899.tif 000028
【図１Ｋ】
2019507899.tif 000029
【図２Ａ】
2019507899.tif 000030
【図２Ｂ】
2019507899.tif 000031
【図２Ｃ】
2019507899.tif 000032
【図２Ｄ】
2019507899.tif 000033
【図２Ｅ】
2019507899.tif 000034
【図２Ｆ】
2019507899.tif 000035
【図２Ｇ】
2019507899.tif 000036
【図２Ｈ】
2019507899.tif 000037
【図３Ａ】
2019507899.tif 000038
【図３Ｂ】
2019507899.tif 000039
【図３Ｃ】
2019507899.tif 000040
【図３Ｄ】
2019507899.tif 000041
【図４】
2019507899.tif 000042
【図５】
2019507899.tif 000043
【図６Ａ】
2019507899.tif 000044
【図６Ｂ】
2019507899.tif 000045
【図７】
2019507899.tif 000046
【図８Ａ】
2019507899.tif 000047
【図８Ｂ】
2019507899.tif 000048
【図８Ｃ】
2019507899.tif 000049
【図９】
2019507899.tif 000050
【図１０Ａ】
2019507899.tif 000051
【図１０Ｂ】
2019507899.tif 000052
【図１１】
2019507899.tif 000053
【図１２Ａ】
2019507899.tif 000054
【図１２Ｂ】
2019507899.tif 000055
【図１３】
2019507899.tif 000056
【図１４】
2019507899.tif 000057
【図１５】
2019507899.tif 000058
【図１６Ａ】
2019507899.tif 000059
【図１６Ｂ】
2019507899.tif 000060
【図１６Ｃ】
2019507899.tif 000061
【図１６Ｄ】
2019507899.tif 000062
【図１７】
2019507899.tif 000063
【図１８Ａ】
2019507899.tif 000064
【図１８Ｂ】
2019507899.tif 000065
【図１９】
2019507899.tif 000066
【図２０Ａ】
2019507899.tif 000067
【図２０Ｂ】
2019507899.tif 000068
【図２１】
2019507899.tif 000069
【図２２】
2019507899.tif 000070
【図２３】
2019507899.tif 000071
【図２４】
2019507899.tif 000072
【図２５】
2019507899.tif 000073
【図２６】
2019507899.tif 000074
【図２７】
2019507899.tif 000075
【図２８】
2019507899.tif 000076
【図２９】
2019507899.tif 000077
【図３０】
2019507899.tif 000078
【国際調査報告】
2019507899.tif 000079
2019507899.tif 000080
2019507899.tif 000081